(57)【要約】【課題】多重像を抑えることができる合わせガラスを提供する。【解決手段】本発明に係る合わせガラスは、第１の合わせガラス部材と、第２の合わせガラス部材と、前記第１の合わせガラス部材と前記第２の合わせガラス部材との間に配置された中間膜とを備え、前記第１の合わせガラス部材の第１の方向に、前記第１の合わせガラス部材の厚みが増加しており、前記中間膜の第１の方向に、前記中間膜の厚みが増加しており、前記第１の合わせガラス部材の厚みが増加している前記第１の方向と、前記中間膜の厚みが増加している前記第１の方向とが異なる。【選択図】図１
2019108252.tif 000002
【特許請求の範囲】
【請求項１】
第１の合わせガラス部材と、第２の合わせガラス部材と、前記第１の合わせガラス部材と前記第２の合わせガラス部材との間に配置された中間膜とを備え、
前記第１の合わせガラス部材の第１の方向に、前記第１の合わせガラス部材の厚みが増加しており、
前記中間膜の第１の方向に、前記中間膜の厚みが増加しており、
前記第１の合わせガラス部材の厚みが増加している前記第１の方向と、前記中間膜の厚みが増加している前記第１の方向とが異なる、合わせガラス。
【請求項２】
前記第１の合わせガラス部材の厚みが増加している前記第１の方向に対して、前記中間膜の厚みが増加している前記第１の方向が１０度以上、１７０度以下で傾斜している、請求項１に記載の合わせガラス。
【請求項３】
前記第１の合わせガラス部材の厚みが増加している前記第１の方向に対して、前記中間膜の厚みが増加している前記第１の方向が４５度以上、１３５度以下で傾斜している、請求項２に記載の合わせガラス。
【請求項４】
前記第１の合わせガラス部材の厚みが増加している前記第１の方向に対して、前記中間膜の厚みが増加している前記第１の方向が１０５度以下で傾斜している、請求項１〜３のいずれか1項に記載の合わせガラス。
【請求項５】
前記第１の合わせガラス部材が、厚みが増加している前記第１の方向において、０．１０ｍｒａｄ以上の楔角を有し、
前記中間膜が、厚みが増加している前記第１の方向において、０．１０ｍｒａｄ以上の楔角を有する、請求項１〜４のいずれか１項に記載の合わせガラス。
【請求項６】
前記第２の合わせガラス部材の第１の方向に、前記第２の合わせガラス部材の厚みが増加している、請求項１〜５のいずれか１項に記載の合わせガラス。
【請求項７】
前記第２の合わせガラス部材が、厚みが増加している前記第１の方向において、０．１０ｍｒａｄ以上の楔角を有する、請求項１〜６のいずれか１項に記載の合わせガラス。
【請求項８】
ヘッドアップディスプレイである合わせガラスであり、
ヘッドアップディスプレイの表示領域を有する、請求項１〜７のいずれか１項に記載の合わせガラス。
【請求項９】
前記中間膜が、熱可塑性樹脂を含む、請求項１〜８のいずれか１項に記載の合わせガラス。
【請求項１０】
前記中間膜が、可塑剤を含む、請求項１〜９のいずれか１項に記載の合わせガラス。
【請求項１１】
前記中間膜が、第１の層と、前記第１の層の第１の表面側に配置された第２の層とを備える、請求項１〜１０のいずれか１項に記載の合わせガラス。
【請求項１２】
前記中間膜が、前記第１の層の前記第１の表面とは反対の第２の表面側に配置された第３の層を備える、請求項１１に記載の合わせガラス。
【請求項１３】
第１の合わせガラス部材と、第２の合わせガラス部材と、前記第１の合わせガラス部材と前記第２の合わせガラス部材との間に配置された中間膜とを備え、
前記第１の合わせガラス部材の第１の方向に、前記第１の合わせガラス部材の厚みが増加しており、
前記第２の合わせガラス部材の第１の方向に、前記第２の合わせガラス部材の厚みが増加しており、
前記第１の合わせガラス部材の厚みが増加している前記第１の方向と、前記第２の合わせガラス部材の厚みが増加している前記第１の方向とが異なる、合わせガラス。
【発明の詳細な説明】
【技術分野】
【０００１】
本発明は、中間膜を用いた合わせガラスに関する。
【背景技術】
【０００２】
合わせガラスは、一般に、外部衝撃を受けて破損してもガラスの破片の飛散量が少なく、安全性に優れている。このため、上記合わせガラスは、自動車、鉄道車両、航空機、船舶及び建築物等に広く使用されている。上記合わせガラスは、一対のガラス板の間に合わせガラス用中間膜を挟み込むことにより、製造されている。
【０００３】
また、自動車に用いられる上記合わせガラスとして、ヘッドアップディスプレイ（ＨＵＤ）が知られている。ＨＵＤでは、自動車のフロントガラスに、自動車の走行データである速度などの計測情報等を表示させることができ、運転者はフロントガラスの前方に表示が映し出されているように認識することができる。
【０００４】
上記ＨＵＤでは、計測情報等が、二重に見えるという問題がある。
【０００５】
多重像を抑制するために、楔状の中間膜が用いられている。下記の特許文献１には、一対のガラス板の間に、所定の楔角を有する楔状の中間膜が挟み込まれた合わせガラスが開示されている。このような合わせガラスでは、中間膜の楔角の調整により、１つのガラス板で反射される計測情報の表示と、別のガラス板で反射される計測情報の表示とを、運転者の視野で１点に結ぶことができる。このため、計測情報の表示が二重に見え難く、運転者の視界を妨げにくい。
【０００６】
また、下記の特許文献２には、楔状のガラス板と、矩形のガラス板との間に、矩形の中間膜が挟み込まれた合わせガラスが開示されている。また、特許文献２には、楔状のガラス板と、楔状のガラス板との間に、矩形の中間膜が挟み込まれた合わせガラスも開示されている。
【先行技術文献】
【特許文献】
【０００７】
【特許文献１】特表平４−５０２５２５号公報
【特許文献２】ＷＯ２０１７／０９０５６１Ａ１
【発明の概要】
【発明が解決しようとする課題】
【０００８】
ＨＵＤでは、計測情報などの表示領域において、多重像が発生しないことが望まれる。多重像とは、例えば情報表示機器からの表示情報の輪郭が少しずれて多重に重なって観察される現象である。
【０００９】
従来、多重像を抑えるために、楔状の中間膜の楔角が調整されたり、楔状のガラス板の楔角が調整されたりしている。
【００１０】
しかしながら、楔状の中間膜の楔角や、楔状のガラス板の楔角をそれぞれ単独で調整しただけでは、多重像を十分に抑えることが困難である。
【００１１】
本発明の目的は、多重像を抑えることができる合わせガラスを提供することである。
【課題を解決するための手段】
【００１２】
本発明の広い局面によれば、第１の合わせガラス部材と、第２の合わせガラス部材と、前記第１の合わせガラス部材と前記第２の合わせガラス部材との間に配置された中間膜とを備え、前記第１の合わせガラス部材の第１の方向に、前記第１の合わせガラス部材の厚みが増加しており、前記中間膜の第１の方向に、前記中間膜の厚みが増加しており、前記第１の合わせガラス部材の厚みが増加している前記第１の方向と、前記中間膜の厚みが増加している前記第１の方向とが異なる、合わせガラスが提供される。
【００１３】
本発明に係る合わせガラスのある特定の局面では、前記第１の合わせガラス部材の厚みが増加している前記第１の方向に対して、前記中間膜の厚みが増加している前記第１の方向が１０度以上、１７０度以下で傾斜している。
【００１４】
本発明に係る合わせガラスのある特定の局面では、前記第１の合わせガラス部材の厚みが増加している前記第１の方向に対して、前記中間膜の厚みが増加している前記第１の方向が４５度以上、１３５度以下で傾斜している。
【００１５】
本発明に係る合わせガラスのある特定の局面では、前記第１の合わせガラス部材の厚みが増加している前記第１の方向に対して、前記中間膜の厚みが増加している前記第１の方向が１０５度以下で傾斜している。
【００１６】
本発明に係る合わせガラスのある特定の局面では、前記第１の合わせガラス部材が、厚みが増加している前記第１の方向において、０．１０ｍｒａｄ以上の楔角を有し、前記中間膜が、厚みが増加している前記第１の方向において、０．１０ｍｒａｄ以上の楔角を有する。
【００１７】
本発明に係る合わせガラスのある特定の局面では、前記第２の合わせガラス部材の第１の方向に、前記第２の合わせガラス部材の厚みが増加している。
【００１８】
本発明に係る合わせガラスのある特定の局面では、前記第２の合わせガラス部材が、厚みが増加している前記第１の方向において、０．１０ｍｒａｄ以上の楔角を有する。
【００１９】
本発明に係る合わせガラスのある特定の局面では、前記合わせガラスは、ヘッドアップディスプレイである合わせガラスであり、ヘッドアップディスプレイの表示領域を有する。
【００２０】
本発明に係る合わせガラスのある特定の局面では、前記中間膜が、熱可塑性樹脂を含む。
【００２１】
本発明に係る合わせガラスのある特定の局面では、前記中間膜が、可塑剤を含む。
【００２２】
本発明に係る合わせガラスのある特定の局面では、前記中間膜が、第１の層と、前記第１の層の第１の表面側に配置された第２の層とを備える。
【００２３】
本発明に係る合わせガラスのある特定の局面では、前記中間膜が、前記第１の層の前記第１の表面とは反対の第２の表面側に配置された第３の層を備える。
【００２４】
本発明の広い局面では、第１の合わせガラス部材と、第２の合わせガラス部材と、前記第１の合わせガラス部材と前記第２の合わせガラス部材との間に配置された中間膜とを備え、前記第１の合わせガラス部材の第１の方向に、前記第１の合わせガラス部材の厚みが増加しており、前記第２の合わせガラス部材の第１の方向に、前記第２の合わせガラス部材の厚みが増加しており、前記第１の合わせガラス部材の厚みが増加している前記第１の方向と、前記第２の合わせガラス部材の厚みが増加している前記第１の方向とが異なる、合わせガラスが提供される。
【発明の効果】
【００２５】
本発明に係る合わせガラスは、第１の合わせガラス部材と、第２の合わせガラス部材と、上記第１の合わせガラス部材と上記第２の合わせガラス部材との間に配置された中間膜とを備える。本発明に係る合わせガラスでは、上記第１の合わせガラス部材の第１の方向に、上記第１の合わせガラス部材の厚みが増加している。本発明に係る合わせガラスでは、上記中間膜の第１の方向に、上記中間膜の厚みが増加している。本発明に係る合わせガラスでは、上記第１の合わせガラス部材の厚みが増加している上記第１の方向と、上記中間膜の厚みが増加している上記第１の方向とが異なる。本発明に係る合わせガラスでは、上記の構成が備えられているので、多重像を抑えることができる。
【００２６】
本発明に係る合わせガラスは、第１の合わせガラス部材と、第２の合わせガラス部材と、上記第１の合わせガラス部材と上記第２の合わせガラス部材との間に配置された中間膜とを備える。本発明に係る合わせガラスでは、上記第１の合わせガラス部材の第１の方向に、上記第１の合わせガラス部材の厚みが増加している。本発明に係る合わせガラスでは、上記第２の合わせガラス部材の第１の方向に、上記第２の合わせガラス部材の厚みが増加している。本発明に係る合わせガラスでは、上記第１の合わせガラス部材の厚みが増加している上記第１の方向と、上記第２の合わせガラス部材の厚みが増加している上記第１の方向とが異なる。本発明に係る合わせガラスでは、上記の構成が備えられているので、多重像を抑えることができる。
【図面の簡単な説明】
【００２７】
【図１】図１（ａ）、（ｂ）及び（ｃ）は、本発明の第１の実施形態に係る合わせガラスを模式的に示す断面図及び正面図である。
【図２】図２（ａ）、（ｂ）及び（ｃ）は、本発明の第２の実施形態に係る合わせガラスを模式的に示す断面図及び正面図である。
【図３】図３（ａ）、（ｂ）及び（ｃ）は、本発明の第３の実施形態に係る合わせガラスを模式的に示す断面図及び正面図である。
【図４】図４（ａ）、（ｂ）及び（ｃ）は、本発明の第４の実施形態に係る合わせガラスを模式的に示す断面図及び正面図である。
【図５】図５（ａ）、（ｂ）及び（ｃ）は、本発明の第５の実施形態に係る合わせガラスを模式的に示す断面図及び正面図である。
【図６】図６（ａ）、（ｂ）及び（ｃ）は、本発明の第６の実施形態に係る合わせガラスを模式的に示す断面図及び正面図である。
【図７】図７（ａ）、（ｂ）及び（ｃ）は、本発明の第７の実施形態に係る合わせガラスを模式的に示す断面図及び正面図である。
【図８】図８（ａ）、（ｂ）及び（ｃ）は、本発明の第８の実施形態に係る合わせガラスを模式的に示す断面図及び正面図である。
【図９】図９（ａ）、（ｂ）及び（ｃ）は、本発明の第９の実施形態に係る合わせガラスを模式的に示す断面図及び正面図である。
【図１０】図１０（ａ）、（ｂ）及び（ｃ）は、本発明の第１０の実施形態に係る合わせガラスを模式的に示す断面図及び正面図である。
【図１１】図１１（ａ）〜（ｄ）は、傾斜角度を説明するためのである。
【発明を実施するための形態】
【００２８】
以下、本発明を詳細に説明する。
【００２９】
本発明に係る合わせガラスは、第１の合わせガラス部材と、第２の合わせガラス部材と、中間膜とを備える。本発明に係る合わせガラスでは、上記中間膜は、上記第１の合わせガラス部材と上記第２の合わせガラス部材との間に配置されている。
【００３０】
本発明に係る合わせガラスは、以下の構成（１）又は以下の構成（２）を備える。
【００３１】
構成（１）：本発明に係る合わせガラスでは、上記第１の合わせガラス部材の第１の方向に、上記第１の合わせガラス部材の厚みが増加している。上記第１の合わせガラス部材は、厚みが増加している第１の方向を有する。本発明に係る合わせガラスでは、上記中間膜の第１の方向に、上記中間膜の厚みが増加している。上記第１の中間膜は、厚みが増加している第１の方向を有する。「第１の方向」とは、第１の合わせガラス部材、中間膜及び第２の合わせガラス部材それぞれ単独での、厚み方向が増加している方向を意味する。
【００３２】
本発明に係る合わせガラスでは、上記第１の合わせガラス部材の厚みが増加している上記第１の方向と、上記中間膜の厚みが増加している上記第１の方向とは異なる。上記第１の合わせガラス部材の厚みが増加している上記第１の方向に対して、上記中間膜の厚みが増加している上記第１の方向が傾斜している。
【００３３】
構成（２）：本発明に係る合わせガラスでは、上記第１の合わせガラス部材の第１の方向に、上記第１の合わせガラス部材の厚みが増加している。上記第１の合わせガラス部材は、厚みが増加している第１の方向を有する。本発明に係る合わせガラスでは、上記第２の合わせガラス部材の第１の方向に、上記第２の合わせガラス部材の厚みが増加している。上記第２の合わせガラス部材は、厚みが増加している第１の方向を有する。「第１の方向」とは、第１の合わせガラス部材、中間膜及び第２の合わせガラス部材それぞれ単独での、厚み方向が増加している方向を意味する。
【００３４】
本発明に係る合わせガラスでは、上記第１の合わせガラス部材の厚みが増加している上記第１の方向と、上記第２の合わせガラス部材の厚みが増加している上記第１の方向とは異なる。上記第１の合わせガラス部材の厚みが増加している上記第１の方向に対して、上記第２合わせガラス部材の厚みが増加している上記第１の方向が傾斜している。
【００３５】
本発明では、上記の構成（特に構成（１）又は構成（２））が備えられているので、多重像を抑えることができる。本発明では、表示ユニットから表示情報を合わせガラスに反射させたときに、多重像の発生がかなり抑えられる。
【００３６】
上記合わせガラスでは、コントロールユニットから送信される速度などの計測情報等を、インストゥルメンタル・パネルの表示ユニットから、フロントガラスに映し出すことができる。このため、自動車の運転者が視野を下げることなく、前方の視野と計測情報とを同時に視認することができる。
【００３７】
例えば、合わせガラスがフロントガラスであり、該フロントガラスを自動車に設置した場合に、表示画像は、上下方向にずれるだけでなく、横方向にずれることがある。本発明では、上記第１の合わせガラス部材の厚みが増加している方向と、上記中間膜の厚みが増加している方向とを異ならせることで、楔形状による多重像の抑制効果を、合わせガラスの一方向だけでなく、多方向において発揮させることができる。また、本発明では、上記第１の合わせガラス部材の厚みが増加している方向と、上記第２の合わせガラス部材の厚みが増加している方向とを異ならせることで、楔形状による多重像の抑制効果を、合わせガラスの一方向だけでなく、多方向において発揮させることができる。
【００３８】
なお、合わせガラス全体での強度を効果的に高める観点からは、上記構成（１）及び上記構成（２）のうち、上記構成（１）が好ましい。
【００３９】
構成（１）について：
上記第１の合わせガラス部材の厚みが増加している上記第１の方向に対する上記中間膜の厚みが増加している上記第１の方向が傾斜している角度は、好ましくは１０度以上、より好ましくは３０度以上、更に好ましくは４５度以上、特に好ましくは６０度以上、最も好ましくは７５度以上である。この傾斜角度が上記下限以上であると、多方向での多重像の抑制効果を効果的に発揮することができる。
【００４０】
上記第１の合わせガラス部材の厚みが増加している上記第１の方向に対する上記中間膜の厚みが増加している上記第１の方向が傾斜している角度は、好ましくは１７０度以下、より好ましくは１５０度以下、更に好ましくは１３５度以下、特に好ましくは１２０度以下、最も好ましくは１０５度以下である。この傾斜角度が上記上限以下であると、多方向での多重像の抑制効果を効果的に発揮することができる。また、この傾斜角度が９０度に近づくほど、第１の合わせガラス部材の厚み増加方向と中間膜の厚み減少方向とがより一層ずれるため、合わせガラスの厚みを効果的に厚くすることができる。結果として、この傾斜角度が９０度に近づくほど、多重像がより一層抑えられる。同様の理由により、上記第１の合わせガラス部材の厚みが増加している上記第１の方向に対する上記中間膜の厚みが増加している上記第１の方向が傾斜している角度は、好ましくは９０度以下、より好ましくは９０度未満、更に好ましくは８０度以下である。
【００４１】
合わせガラスの楔角を効果的に大きくしたり、楔形状による多重像の抑制効果をより多くの方向にて発揮したりする観点からは、上記第２の合わせガラス部材の第１の方向に、上記第２の合わせガラス部材の厚みが増加していることが好ましい。上記第２の合わせガラス部材は、厚みが増加している第１の方向を有することが好ましい。上記第２の合わせガラス部材の厚みが増加している上記第１の方向と、上記中間膜の厚みが増加している上記第１の方向とが異なることが好ましい。上記第２の合わせガラス部材の厚みが増加している上記第１の方向に対して、上記中間膜の厚みが増加している上記第１の方向が傾斜していることが好ましい。
【００４２】
上記第２の合わせガラス部材の厚みが増加している上記第１の方向に対する上記中間膜の厚みが増加している上記第１の方向が傾斜している角度は、好ましくは１０度以上、より好ましくは３０度以上、更に好ましくは４５度以上、特に好ましくは６０度以上、最も好ましくは７５度以上である。この傾斜角度が上記下限以上であると、多方向での多重像の抑制効果を効果的に発揮することができる。
【００４３】
上記第２の合わせガラス部材の厚みが増加している上記第１の方向に対する上記中間膜の厚みが増加している上記第１の方向が傾斜している角度は、好ましくは１７０度以下、より好ましくは１５０度以下、更に好ましくは１３５度以下、特に好ましくは１２０度以下、最も好ましくは１０５度以下である。この傾斜角度が上記上限以下であると、多方向での多重像の抑制効果を効果的に発揮することができる。また、この傾斜角度が９０度に近づくほど、第２の合わせガラス部材の厚み増加方向と中間膜の厚み減少方向とがより一層ずれるため、合わせガラスの厚みを効果的に厚くすることができる。結果として、この傾斜角度が９０度に近づくほど、多重像がより一層抑えられる。これと同様の理由により、上記第２の合わせガラス部材の厚みが増加している上記第１の方向に対する上記中間膜の厚みが増加している上記第１の方向が傾斜している角度は、好ましくは９０度以下、より好ましくは９０度未満、更に好ましくは８０度以下である。
【００４４】
上記第１の合わせガラス部材の厚みが増加している上記第１の方向と、上記第２の合わせガラス部材の厚みが増加している上記第１の方向とは、同じであってもよく、異なっていてもよい。上記第１の合わせガラス部材の厚みが増加している上記第１の方向に対して、上記第２の合わせガラス部材の厚みが増加している上記第１の方向が傾斜していなくてもよく、傾斜していてもよい。
【００４５】
楔形状による多重像の抑制効果をより多くの方向にて発揮する観点からは、上記第１の合わせガラス部材の厚みが増加している上記第１の方向と、上記中間膜の厚みが増加している上記第１の方向と、上記第２の合わせガラス部材の厚みが増加している上記第１の方向とが異なることが好ましい。
【００４６】
楔形状による多重像の抑制効果をより多くの方向にて発揮する観点からは、以下の１）〜３）を全て満足することが好ましい。１）上記第１の合わせガラス部材の厚みが増加している上記第１の方向と、上記中間膜の厚みが増加している上記第１の方向とが異なる。２）上記中間膜の厚みが増加している上記第１の方向と、上記第２の合わせガラス部材の厚みが増加している上記第１の方向とが異なる。３）上記第１の合わせガラス部材の厚みが増加している上記第１の方向と、上記第２の合わせガラス部材の厚みが増加している上記第１の方向とが異なる。楔形状による多重像の抑制効果をより多くの方向にて発揮する観点からは、以下の１Ａ）〜３Ａ）を全て満足することが好ましい。１Ａ）上記第１の合わせガラス部材の厚みが増加している上記第１の方向に対して、上記中間膜の厚みが増加している上記第１の方向が傾斜している。２Ａ）上記中間膜の厚みが増加している上記第１の方向に対して、上記第２の合わせガラス部材の厚みが増加している上記第１の方向が傾斜している。３Ａ）上記第１の合わせガラス部材の厚みが増加している上記第１の方向に対して、上記第２の合わせガラス部材の厚みが増加している上記第１の方向が傾斜している。
【００４７】
上記第１の合わせガラス部材の上記第１の方向と直交する第２の方向において、上記第１の合わせガラス部材の厚みは増加していなくてもよい。上記中間膜の上記第１の方向と直交する第２の方向において、上記中間膜の厚みは増加していなくてもよい。上記第２の合わせガラス部材の上記第１の方向と直交する第２の方向において、上記第２の合わせガラス部材の厚みは増加していなくてもよい。
【００４８】
上記第１の合わせガラス部材の上記第１の方向と直交する第２の方向における楔角は、上記第１の合わせガラス部材の上記第１の方向における楔角よりも小さいことが好ましい。上記中間膜の上記第１の方向と直交する第２の方向における楔角は、上記中間膜の上記第１の方向における楔角よりも小さいことが好ましい。上記第２の合わせガラス部材の上記第１の方向と直交する第２の方向における楔角は、上記第２の合わせガラス部材の上記第１の方向における楔角よりも小さいことが好ましい。
【００４９】
上記第１の合わせガラス部材の上記第１の方向と直交する第２の方向における楔角は、上記第１の合わせガラス部材の上記第１の方向における楔角よりも０．１ｍｒａｄ以上小さいことが好ましい。上記中間膜の上記第１の方向と直交する第２の方向における楔角は、上記中間膜の上記第１の方向における楔角よりも０．１ｍｒａｄ以上小さいことが好ましい。上記第２の合わせガラス部材の上記第１の方向と直交する第２の方向における楔角は、上記第２の合わせガラス部材の上記第１の方向における楔角よりも０．１ｍｒａｄ以上小さいことが好ましい。
【００５０】
多重像をより一層抑制する観点からは、上記第１の合わせガラス部材の上記第１の方向での楔角は、好ましくは０．１０ｍｒａｄ以上、より好ましくは０．１５ｍｒａｄ以上、更に好ましくは０．２０ｍｒａｄ以上、好ましくは２．０ｍｒａｄ以下、より好ましくは１．５ｍｒａｄ以下である。
【００５１】
多重像をより一層抑制する観点からは、上記中間膜の上記第１の方向での楔角は、好ましくは０．１０ｍｒａｄ以上、より好ましくは０．１５ｍｒａｄ以上、更に好ましくは０．２０ｍｒａｄ以上、好ましくは２．０ｍｒａｄ以下、より好ましくは１．５ｍｒａｄ以下である。
【００５２】
上記第２の合わせガラス部材の上記第１の方向での楔角は、０ｍｒａｄ（０ｍｒａｄのとき楔状ではない）であってもよく、０ｍｒａｄを超えていてもよい。多重像をより一層抑制する観点からは、上記第２の合わせガラス部材の上記第１の方向での楔角は、好ましくは０．１０ｍｒａｄ以上、より好ましくは０．１５ｍｒａｄ以上、更に好ましくは０．２０ｍｒａｄ以上、好ましくは２．０ｍｒａｄ以下、より好ましくは１．５ｍｒａｄ以下である。
【００５３】
多重像をより一層抑制する観点からは、上記第１の合わせガラス部材の上記第１の方向に対応する方向での、上記合わせガラスの楔角は、好ましくは０．１０ｍｒａｄ以上、より好ましくは０．１５ｍｒａｄ以上、更に好ましくは０．２０ｍｒａｄ以上、好ましくは２．０ｍｒａｄ以下、より好ましくは１．５ｍｒａｄ以下である。
【００５４】
多重像をより一層抑制する観点からは、上記中間膜の上記第１の方向に対応する方向での、上記合わせガラスの楔角は、好ましくは０．１０ｍｒａｄ以上、より好ましくは０．１５ｍｒａｄ以上、更に好ましくは０．２０ｍｒａｄ以上、好ましくは２．０ｍｒａｄ以下、より好ましくは１．５ｍｒａｄ以下である。
【００５５】
多重像をより一層抑制する観点からは、上記第２の合わせガラス部材の上記第１の方向に対応する方向での、上記合わせガラスの楔角は、好ましくは０．１０ｍｒａｄ以上、より好ましくは０．１５ｍｒａｄ以上、更に好ましくは０．２０ｍｒａｄ以上、好ましくは２．０ｍｒａｄ以下、より好ましくは１．５ｍｒａｄ以下である。
【００５６】
トラックやバス等フロントガラスの取り付け角度が大きい車に適した合わせガラスを得る観点からは、上記第１の合わせガラス部材の上記第１の方向に対応する方向での、上記合わせガラスの楔角は、好ましくは０．５ｍｒａｄ以上である。
【００５７】
トラックやバス等フロントガラスの取り付け角度が大きい車に適した合わせガラスを得る観点からは、上記中間膜の上記第１の方向に対応する方向での、上記合わせガラスの楔角は、好ましくは０．５ｍｒａｄ以上である。
【００５８】
トラックやバス等フロントガラスの取り付け角度が大きい車に適した合わせガラスを得る観点からは、上記第２の合わせガラス部材の上記第１の方向に対応する方向での、上記合わせガラスの楔角は、好ましくは０．５ｍｒａｄ以上である。
【００５９】
スポーツカー等フロントガラスの取り付け角度が小さい車に適した合わせガラスを得る観点からは、上記第１の合わせガラス部材の上記第１の方向に対応する方向での、上記合わせガラスの楔角は、好ましくは１．０ｍｒａｄ以下、より好ましくは０．９ｍｒａｄ以下、更に好ましくは０．８ｍｒａｄ以下である。
【００６０】
スポーツカー等フロントガラスの取り付け角度が小さい車に適した合わせガラスを得る観点からは、上記中間膜の上記第１の方向に対応する方向での、上記合わせガラスの楔角は、好ましくは１．０ｍｒａｄ以下、より好ましくは０．９ｍｒａｄ以下、更に好ましくは０．８ｍｒａｄ以下である。
【００６１】
スポーツカー等フロントガラスの取り付け角度が小さい車に適した合わせガラスを得る観点からは、上記第２の合わせガラス部材の上記第１の方向に対応する方向での、上記合わせガラスの楔角は、好ましくは１．０ｍｒａｄ以下、より好ましくは０．９ｍｒａｄ以下、更に好ましくは０．８ｍｒａｄ以下である。
【００６２】
構成（２）について：
上記第１の合わせガラス部材の厚みが増加している上記第１の方向に対する上記第２の合わせガラス部材の厚みが増加している上記第１の方向が傾斜している角度は、好ましくは１０度以上、より好ましくは３０度以上、更に好ましくは４５度以上、特に好ましくは６０度以上、最も好ましくは７５度以上である。この傾斜角度が上記下限以上であると、多方向での多重像の抑制効果を効果的に発揮することができる。
【００６３】
上記第１の合わせガラス部材の厚みが増加している上記第１の方向に対する上記第２の合わせガラス部材の厚みが増加している上記第１の方向が傾斜している角度は、好ましくは１７０度以下、より好ましくは１５０度以下、更に好ましくは１３５度以下、特に好ましくは１２０度以下、最も好ましくは１０５度以下である。この傾斜角度が上記上限以下であると、多方向での多重像の抑制効果を効果的に発揮することができる。また、この傾斜角度が９０度に近づくほど、第１の合わせガラス部材の厚み増加方向と第２の合わせガラス部材の厚み減少方向とがより一層ずれるため、合わせガラスの厚みを効果的に厚くすることができる。結果として、この傾斜角度が９０度に近づくほど、多重像がより一層抑えられる。これと同様の理由により、上記第１の合わせガラス部材の厚みが増加している上記第１の方向に対する上記第２の合わせガラス部材の厚みが増加している上記第１の方向が傾斜している角度は、好ましくは９０度以下、より好ましくは９０度未満、更に好ましくは８０度以下である。
【００６４】
合わせガラスの楔角を効果的に大きくしたり、楔形状による多重像の抑制効果をより多くの方向にて発揮したりする観点からは、上記中間膜の第１の方向に、上記中間膜の厚みが増加していてもよい。上記中間膜の厚みが増加している上記第１の方向と、上記第１の合わせガラス部材の厚みが増加している上記第１の方向とが異なることが好ましい。上記中間膜の厚みが増加している上記第１の方向に対して、上記第１の合わせガラス部材の厚みが増加している上記第１の方向が傾斜していることが好ましい。上記中間膜の厚みが増加している上記第１の方向と、上記第２の合わせガラス部材の厚みが増加している上記第１の方向とが異なることが好ましい。上記中間膜の厚みが増加している上記第１の方向に対して、上記第２の合わせガラス部材の厚みが増加している上記第１の方向が傾斜していることが好ましい。
【００６５】
上記中間膜の厚みが増加している上記第１の方向と、上記第１の合わせガラス部材の厚みが増加している上記第１の方向とは、同じであってもよく、異なっていてもよい。上記中間膜の厚みが増加している上記第１の方向に対して、上記第１の合わせガラス部材の厚みが増加している上記第１の方向が傾斜していなくてもよく、傾斜していてもよい。上記中間膜の厚みが増加している上記第１の方向と、上記第２の合わせガラス部材の厚みが増加している上記第１の方向とは、同じであってもよく、異なっていてもよい。上記中間膜の厚みが増加している上記第１の方向に対して、上記第２の合わせガラス部材の厚みが増加している上記第１の方向が傾斜していなくてもよく、傾斜していてもよい。
【００６６】
上記第１の合わせガラス部材の上記第１の方向と直交する第２の方向において、上記第１の合わせガラス部材の厚みは増加していなくてもよい。上記中間膜の上記第１の方向と直交する第２の方向において、上記中間膜の厚みは増加していなくてもよい。上記第２の合わせガラス部材の上記第１の方向と直交する第２の方向において、上記第２の合わせガラス部材の厚みは増加していなくてもよい。
【００６７】
上記第１の合わせガラス部材の上記第１の方向と直交する第２の方向における楔角は、上記第１の合わせガラス部材の上記第１の方向における楔角よりも小さいことが好ましい。上記中間膜の上記第１の方向と直交する第２の方向における楔角は、上記中間膜の上記第１の方向における楔角よりも小さいことが好ましい。上記第２の合わせガラス部材の上記第１の方向と直交する第２の方向における楔角は、上記第２の合わせガラス部材の上記第１の方向における楔角よりも小さいことが好ましい。
【００６８】
上記第１の合わせガラス部材の上記第１の方向と直交する第２の方向における楔角は、上記第１の合わせガラス部材の上記第１の方向における楔角よりも０．１ｍｒａｄ以上小さいことが好ましい。上記中間膜の上記第１の方向と直交する第２の方向における楔角は、上記中間膜の上記第１の方向における楔角よりも０．１ｍｒａｄ以上小さいことが好ましい。上記第２の合わせガラス部材の上記第１の方向と直交する第２の方向における楔角は、上記第２の合わせガラス部材の上記第１の方向における楔角よりも０．１ｍｒａｄ以上小さいことが好ましい。
【００６９】
多重像をより一層抑制する観点からは、上記第１の合わせガラス部材の上記第１の方向での楔角は、好ましくは０．１０ｍｒａｄ以上、より好ましくは０．１５ｍｒａｄ以上、更に好ましくは０．２０ｍｒａｄ以上、好ましくは２．０ｍｒａｄ以下、より好ましくは１．５ｍｒａｄ以下である。
【００７０】
上記中間膜の上記第１の方向での楔角は、０ｍｒａｄ（０ｍｒａｄのとき楔状ではない）であってもよく、０ｍｒａｄを超えていてもよい。多重像をより一層抑制する観点からは、上記中間膜の上記第１の方向での楔角は、好ましくは０．１０ｍｒａｄ以上、より好ましくは０．１５ｍｒａｄ以上、更に好ましくは０．２０ｍｒａｄ以上、好ましくは２．０ｍｒａｄ以下、より好ましくは１．５ｍｒａｄ以下である。
【００７１】
多重像をより一層抑制する観点からは、上記第２の合わせガラス部材の上記第１の方向での楔角は、好ましくは０．１０ｍｒａｄ以上、より好ましくは０．１５ｍｒａｄ以上、更に好ましくは０．２０ｍｒａｄ以上、好ましくは２．０ｍｒａｄ以下、より好ましくは１．５ｍｒａｄ以下である。
【００７２】
多重像をより一層抑制する観点からは、上記第１の合わせガラス部材の上記第１の方向に対応する方向での、上記合わせガラスの楔角は、好ましくは０．１０ｍｒａｄ以上、より好ましくは０．１５ｍｒａｄ以上、更に好ましくは０．２０ｍｒａｄ以上、好ましくは２．０ｍｒａｄ以下、より好ましくは１．５ｍｒａｄ以下である。
【００７３】
多重像をより一層抑制する観点からは、上記中間膜の上記第１の方向に対応する方向での、上記合わせガラスの楔角は、好ましくは０．１０ｍｒａｄ以上、より好ましくは０．１５ｍｒａｄ以上、更に好ましくは０．２０ｍｒａｄ以上、好ましくは２．０ｍｒａｄ以下、より好ましくは１．５ｍｒａｄ以下である。
【００７４】
多重像をより一層抑制する観点からは、上記第２の合わせガラス部材の上記第１の方向に対応する方向での、上記合わせガラスの楔角は、好ましくは０．１０ｍｒａｄ以上、より好ましくは０．１５ｍｒａｄ以上、更に好ましくは０．２０ｍｒａｄ以上、好ましくは２．０ｍｒａｄ以下、より好ましくは１．５ｍｒａｄ以下である。
【００７５】
トラックやバス等フロントガラスの取り付け角度が大きい車に適した合わせガラスを得る観点からは、上記第１の合わせガラス部材の上記第１の方向に対応する方向での、上記合わせガラスの楔角は、好ましくは０．５ｍｒａｄ以上である。
【００７６】
トラックやバス等フロントガラスの取り付け角度が大きい車に適した合わせガラスを得る観点からは、上記中間膜の上記第１の方向に対応する方向での、上記合わせガラスの楔角は、好ましくは０．５ｍｒａｄ以上である。
【００７７】
トラックやバス等フロントガラスの取り付け角度が大きい車に適した合わせガラスを得る観点からは、上記第２の合わせガラス部材の上記第１の方向に対応する方向での、上記合わせガラスの楔角は、好ましくは０．５ｍｒａｄ以上である。
【００７８】
スポーツカー等フロントガラスの取り付け角度が小さい車に適した合わせガラスを得る観点からは、上記第１の合わせガラス部材の上記第１の方向に対応する方向での、上記合わせガラスの楔角は、好ましくは１．０ｍｒａｄ以下、より好ましくは０．９ｍｒａｄ以下、更に好ましくは０．８ｍｒａｄ以下である。
【００７９】
スポーツカー等フロントガラスの取り付け角度が小さい車に適した合わせガラスを得る観点からは、上記中間膜の上記第１の方向に対応する方向での、上記合わせガラスの楔角は、好ましくは１．０ｍｒａｄ以下、より好ましくは０．９ｍｒａｄ以下、更に好ましくは０．８ｍｒａｄ以下である。
【００８０】
スポーツカー等フロントガラスの取り付け角度が小さい車に適した合わせガラスを得る観点からは、上記第２の合わせガラス部材の上記第１の方向に対応する方向での、上記合わせガラスの楔角は、好ましくは１．０ｍｒａｄ以下、より好ましくは０．９ｍｒａｄ以下、更に好ましくは０．８ｍｒａｄ以下である。
【００８１】
構成（１）及び構成（２）の具体的な実施形態について：
以下、図面を参照しつつ、本発明の具体的な実施形態を説明する。
【００８２】
図１（ａ）、（ｂ）及び（ｃ）は、本発明の第１の実施形態に係る合わせガラスを模式的に示す断面図及び正面図である。図１（ａ）は、図１（ｃ）中のＩ−Ｉ線に沿う断面図である。図１（ｂ）は、図１（ｃ）中のＩＩ−ＩＩ線に沿う断面図である。図２（ａ）、（ｂ）及び（ｃ）は、本発明の第２の実施形態に係る合わせガラスを模式的に示す断面図及び正面図である。図２（ａ）は、図２（ｃ）中のＩ−Ｉ線に沿う断面図である。図２（ｂ）は、図２（ｃ）中のＩＩ−ＩＩ線に沿う断面図である。図３（ａ）、（ｂ）及び（ｃ）は、本発明の第３の実施形態に係る合わせガラスを模式的に示す断面図及び正面図である。図３（ａ）は、図３（ｃ）中のＩ−Ｉ線に沿う断面図である。図３（ｂ）は、図３（ｃ）中のＩＩ−ＩＩ線に沿う断面図である。図４（ａ）、（ｂ）及び（ｃ）は、本発明の第４の実施形態に係る合わせガラスを模式的に示す断面図及び正面図である。図４（ａ）は、図４（ｃ）中のＩ−Ｉ線に沿う断面図である。図４（ｂ）は、図４（ｃ）中のＩＩ−ＩＩ線に沿う断面図である。図５（ａ）、（ｂ）及び（ｃ）は、本発明の第５の実施形態に係る合わせガラスを模式的に示す断面図及び正面図である。図５（ａ）は、図５（ｃ）中のＩ−Ｉ線に沿う断面図である。図５（ｂ）は、図５（ｃ）中のＩＩ−ＩＩ線に沿う断面図である。
【００８３】
なお、図１〜図５の各（ａ）〜（ｃ）及び後述する図における合わせガラスの大きさ及び寸法は、図示の便宜上、実際の大きさ及び形状から適宜変更している。図１〜図５の各（ａ）〜（ｃ）及び後述の図では、図示の便宜上、合わせガラス及び合わせガラスを構成する各部材の厚み、並びに楔角（θ）は、実際の厚み及び楔角とは異なるように示されている。なお、図１〜図５の各（ａ）〜（ｃ）及び後述する図において、異なる箇所は互いに置き換え可能である。
【００８４】
図１（ａ）、図１（ｂ）及び図１（ｂ）には、合わせガラス１１が示されている。図２（ａ）、図２（ｂ）及び図２（ｃ）には、合わせガラス１１Ａが示されている。図３（ａ）、図３（ｂ）及び図３（ｃ）には、合わせガラス１１Ｂが示されている。図４（ａ）、図４（ｂ）及び図４（ｃ）には、合わせガラス１１Ｃが示されている。図５（ａ）、図５（ｂ）及び図５（ｃ）には、合わせガラス１１Ｄが示されている。
【００８５】
合わせガラス１１，１１Ａ，１１Ｂ，１１Ｃ，１１Ｄは、一端１１ａと、一端１１ａの反対側に他端１１ｂとを有する。一端１１ａと他端１１ｂとは対向し合う両側の端部である。合わせガラス１１，１１Ａ，１１Ｂ，１１Ｃ，１１Ｄの他端１１ｂの厚みは一端１１ａの厚みよりも大きい。従って、合わせガラス１１，１１Ａ，１１Ｂ，１１Ｃ，１１Ｄは、厚みの薄い領域と、厚みの厚い領域とを有する。
【００８６】
合わせガラス１１，１１Ａ，１１Ｂ，１１Ｃ，１１Ｄは、ヘッドアップディスプレイである。合わせガラス１１，１１Ａ，１１Ｂ，１１Ｃ，１１Ｄは、ヘッドアップディスプレイの表示領域Ｒ１を有する。
【００８７】
合わせガラス１１，１１Ａ，１１Ｂ，１１Ｃ，１１Ｄは、表示領域Ｒ１の隣に周囲領域Ｒ２を有する。
【００８８】
合わせガラス１１，１１Ａ，１１Ｂ，１１Ｃ，１１Ｄは、表示領域Ｒ１と離れて、シェード領域Ｒ３を有する。シェード領域Ｒ３は、合わせガラス１１，１１Ａ，１１Ｂ，１１Ｃ，１１Ｄの縁部に位置している。
【００８９】
図１（ａ）、図１（ｂ）及び図１（ｃ）に示す合わせガラス１１は、第１の合わせガラス部材２と、中間膜１と、第２の合わせガラス部材３とを備える。第１の合わせガラス部材２と、中間膜１と、第２の合わせガラス部材３とは、この順で並んで配置されている。中間膜１は、第１の合わせガラス部材２と第２の合わせガラス部材３との間に配置されている。
【００９０】
中間膜１は、２層以上の構造を有する多層の中間膜である。具体的には、中間膜１は、３層の構造を有する。中間膜１は、第２の層２２と、第１の層２１と、第３の層２３とを備える。第２の層２２と、第１の層２１と、第３の層２３とは、この順で並んで配置されている。第１の層２１は、第２の層２２と第３の層２３との間に配置されている。第２の層２２は、第１の層２１の第１の表面側に配置されている。第３の層２３は、第１の層２１の上記第１の表面とは反対の第２の表面側に配置されている。
【００９１】
第１の合わせガラス部材２は、図１（ｂ）及び図１（ｃ）のＹ方向（第１の方向）に、厚みが増加している。第１の合わせガラス部材２は、Ｙ方向と直交する方向に、厚みが増加していない。第２の合わせガラス部材３は、図１（ｂ）及び図１（ｃ）のＺ方向（第１の方向）に、厚みが増加している。第２の合わせガラス部材３は、Ｚ方向と直交する方向に、厚みが増加していない。中間膜１は、図１（ａ）及び図１（ｃ）のＸ方向（第１の方向）に、厚みが増加している。中間膜１は、Ｘ方向と直交する方向に、厚みが増加していない。Ｙ方向とＸ方向とは直交している。Ｚ方向とＸ方向とは直交している。Ｙ方向とＺ方向とは同じ方向である。
【００９２】
第１の合わせガラス部材２の厚みが増加しているＹ方向は、中間膜１の厚みが増加しているＸ方向と異なる。第２の合わせガラス部材３の厚みが増加しているＺ方向は、中間膜１の厚みが増加しているＸ方向と異なる。第１の合わせガラス部材２の厚みが増加しているＹ方向は、第２の合わせガラス部材３の厚みが増加しているＺ方向と同じである。
【００９３】
第１の合わせガラス部材２は、Ｙ方向にて、楔状であり、０．１０ｍｒａｄ以上の楔角を有する。第１の合わせガラス部材２は、Ｙ方向と直交する方向にて、矩形であり、０．１０ｍｒａｄ未満の楔角を有する。第２の合わせガラス部材３は、Ｚ方向にて、楔状であり、０．１０ｍｒａｄ以上の楔角を有する。第２の合わせガラス部材３は、Ｚ方向と直交する方向にて、矩形であり、０．１０ｍｒａｄ未満の楔角を有する。中間膜１は、Ｘ方向にて、楔状であり、０．１０ｍｒａｄ以上の楔角を有する。中間膜１は、Ｘ方向にて、矩形であり、０．１０ｍｒａｄ未満の楔角を有する。第１の層２１は、Ｘ方向にて、矩形であり、０．１０ｍｒａｄ未満の楔角を有する。第１の層２１は、Ｘ方向と直交する方向にて、矩形であり、０．１０ｍｒａｄ未満の楔角を有する。第２の層２２及び第３の層２３は、Ｘ方向にて、楔状であり、０．１０ｍｒａｄ以上の楔角を有する。第２の層２２及び第３の層２３は、Ｘ方向と直交する方向にて、矩形であり、０．１０ｍｒａｄ未満の楔角を有する。
【００９４】
図２（ａ）、図２（ｂ）及び図２（ｃ）に示す合わせガラス１１Ａは、第１の合わせガラス部材２Ａと、中間膜１Ａと、第２の合わせガラス部材３Ａとを備える。第１の合わせガラス部材２Ａと、中間膜１Ａと、第２の合わせガラス部材３Ａとは、この順で並んで配置されている。中間膜１Ａは、第１の合わせガラス部材２Ａと第２の合わせガラス部材３Ａとの間に配置されている。
【００９５】
中間膜１Ａは、２層以上の構造を有する多層の中間膜である。具体的には、中間膜１Ａは、３層の構造を有する。中間膜１Ａは、第２の層２２Ａと、第１の層２１Ａと、第３の層２３Ａとを備える。第２の層２２Ａと、第１の層２１Ａと、第３の層２３Ａとは、この順で並んで配置されている。第１の層２１Ａは、第２の層２２Ａと第３の層２３Ａとの間に配置されている。第２の層２２Ａは、第１の層２１Ａの第１の表面側に配置されている。第３の層２３Ａは、第１の層２１Ａの上記第１の表面とは反対の第２の表面側に配置されている。
【００９６】
第１の合わせガラス部材２Ａは、図２（ｂ）及び図２（ｃ）のＹ方向（第１の方向）に、厚みが増加している。第１の合わせガラス部材２Ａは、Ｙ方向と直交する方向に、厚みが増加していない。第２の合わせガラス部材３Ａは、図２（ｂ）及び図２（ｃ）のＺ方向に、厚みが増加していない。第２の合わせガラス部材３Ａは、Ｚ方向と直交する方向に、厚みが増加していない。中間膜１Ａは、図２（ａ）及び図２（ｃ）のＸ方向（第１の方向）に、厚みが増加している。中間膜１Ａは、Ｘ方向と直交する方向に、厚みが増加していない。Ｙ方向とＸ方向とは直交している。Ｚ方向とＸ方向とは直交している。Ｙ方向とＺ方向とは同じ方向である。
【００９７】
第１の合わせガラス部材２Ａの厚みが増加しているＹ方向は、中間膜１Ａの厚みが増加しているＸ方向と異なる。
【００９８】
第１の合わせガラス部材２Ａは、Ｙ方向にて、楔状であり、０．１０ｍｒａｄ以上の楔角を有する。第１の合わせガラス部材２Ａは、Ｙ方向と直交する方向にて、矩形であり、０．１０ｍｒａｄ未満の楔角を有する。第２の合わせガラス部材３Ａは、Ｚ方向にて、矩形であり、０．１０ｍｒａｄ未満の楔角を有する。第２の合わせガラス部材３Ａは、Ｚ方向と直交する方向にて、矩形であり、０．１０ｍｒａｄ未満の楔角を有する。中間膜１Ａは、Ｘ方向にて、楔状であり、０．１０ｍｒａｄ以上の楔角を有する。中間膜１Ａは、Ｘ方向と直交する方向にて、矩形であり、０．１０ｍｒａｄ未満の楔角を有する。第１の層２１Ａ及び第３の層２３Ａは、Ｘ方向にて、矩形であり、０．１０ｍｒａｄ未満の楔角を有する。第１の層２１Ａ及び第３の層２３Ａは、Ｘ方向と直交する方向にて、矩形であり、０．１０ｍｒａｄ未満の楔角を有する。第２の層２２Ａは、Ｘ方向にて、楔状であり、０．１０ｍｒａｄ以上の楔角を有する。第２の層２２Ａは、Ｘ方向と直交する方向にて、矩形であり、０．１０ｍｒａｄ未満の楔角を有する。
【００９９】
図３（ａ）、図３（ｂ）及び図３（ｃ）に示す合わせガラス１１Ｂは、第１の合わせガラス部材２Ｂと、中間膜１Ｂと、第２の合わせガラス部材３Ｂとを備える。第１の合わせガラス部材２Ｂと、中間膜１Ｂと、第２の合わせガラス部材３Ｂとは、この順で並んで配置されている。中間膜１Ｂは、第１の合わせガラス部材２Ｂと第２の合わせガラス部材３Ｂとの間に配置されている。
【０１００】
中間膜１Ｂは、２層以上の構造を有する多層の中間膜である。具体的には、中間膜１Ｂは、３層の構造を有する。中間膜１Ｂは、第２の層２２Ｂと、第１の層２１Ｂと、第３の層２３Ｂとを備える。第２の層２２Ｂと、第１の層２１Ｂと、第３の層２３Ｂとは、この順で並んで配置されている。第１の層２１Ｂは、第２の層２２Ｂと第３の層２３Ｂとの間に配置されている。第２の層２２Ｂは、第１の層２１Ｂの第１の表面側に配置されている。第３の層２３Ｂは、第１の層２１Ｂの上記第１の表面とは反対の第２の表面側に配置されている。
【０１０１】
第１の合わせガラス部材２Ｂは、図３（ａ）及び図３（ｃ）のＹ方向（第１の方向）に、厚みが増加している。第１の合わせガラス部材２Ｂは、Ｙ方向と直交する方向に、厚みが増加していない。第２の合わせガラス部材３Ｂは、図３（ａ）及び図３（ｃ）のＺ方向（第１の方向）に、厚みが増加している。第２の合わせガラス部材３Ｂは、Ｚ方向と直交する方向に、厚みが増加していない。中間膜１Ｂは、図３（ｂ）及び図３（ｃ）のＸ方向（第１の方向）に、厚みが増加している。中間膜１Ｂは、Ｘ方向と直交する方向に、厚みが増加していない。Ｙ方向とＸ方向とは直交している。Ｚ方向とＸ方向とは直交している。Ｙ方向とＺ方向とは同じ方向である。
【０１０２】
第１の合わせガラス部材２Ｂの厚みが増加しているＹ方向は、中間膜１Ｂの厚みが増加しているＸ方向と異なる。第２の合わせガラス部材３Ｂの厚みが増加しているＺ方向は、中間膜１Ｂの厚みが増加しているＸ方向と異なる。第１の合わせガラス部材２Ｂの厚みが増加しているＹ方向は、第２の合わせガラス部材３Ｂの厚みが増加しているＺ方向と同じである。
【０１０３】
第１の合わせガラス部材２Ｂは、Ｙ方向にて、楔状であり、０．１０ｍｒａｄ以上の楔角を有する。第１の合わせガラス部材２Ｂは、Ｙ方向と直交する方向にて、矩形であり、０．１０ｍｒａｄ未満の楔角を有する。第２の合わせガラス部材３Ｂは、Ｚ方向にて、楔状であり、０．１０ｍｒａｄ以上の楔角を有する。第２の合わせガラス部材３Ｂは、Ｚ方向と直交する方向にて、矩形であり、０．１０ｍｒａｄ未満の楔角を有する。中間膜１Ｂは、Ｘ方向にて、楔状であり、０．１０ｍｒａｄ以上の楔角を有する。中間膜１Ｂは、Ｘ方向にて、矩形であり、０．１０ｍｒａｄ未満の楔角を有する。第１の層２１Ｂは、Ｘ方向にて、矩形であり、０．１０ｍｒａｄ未満の楔角を有する。第１の層２１Ｂは、Ｘ方向と直交する方向にて、矩形であり、０．１０ｍｒａｄ未満の楔角を有する。第２の層２２Ｂ及び第３の層２３Ｂは、Ｘ方向にて、楔状であり、０．１０ｍｒａｄ以上の楔角を有する。第２の層２２Ｂ及び第３の層２３Ｂは、Ｘ方向と直交する方向にて、矩形であり、０．１０ｍｒａｄ未満の楔角を有する。
【０１０４】
図４（ａ）、図４（ｂ）及び図４（ｃ）に示す合わせガラス１１Ｃは、第１の合わせガラス部材２Ｃと、中間膜１Ｃと、第２の合わせガラス部材３Ｃとを備える。第１の合わせガラス部材２Ｃと、中間膜１Ｃと、第２の合わせガラス部材３Ｃとは、この順で並んで配置されている。中間膜１Ｃは、第１の合わせガラス部材２Ｃと第２の合わせガラス部材３Ｃとの間に配置されている。
【０１０５】
中間膜１Ｃは、２層以上の構造を有する多層の中間膜である。具体的には、中間膜１Ｃは、３層の構造を有する。中間膜１Ｃは、第２の層２２Ｃと、第１の層２１Ｃと、第３の層２３Ｃとを備える。第２の層２２Ｃと、第１の層２１Ｃと、第３の層２３Ｃとは、この順で並んで配置されている。第１の層２１Ｃは、第２の層２２Ｃと第３の層２３Ｃとの間に配置されている。第２の層２２Ｃは、第１の層２１Ｃの第１の表面側に配置されている。第３の層２３Ｃは、第１の層２１Ｃの上記第１の表面とは反対の第２の表面側に配置されている。
【０１０６】
第１の合わせガラス部材２Ｃは、図４（ａ）及び図４（ｃ）のＹ方向（第１の方向）に、厚みが増加している。第１の合わせガラス部材２Ｃは、Ｙ方向と直交する方向に、厚みが増加していない。第２の合わせガラス部材３Ｃは、図４（ａ）及び図４（ｃ）のＺ方向に、厚みが増加していない。第２の合わせガラス部材３Ｃは、Ｚ方向と直交する方向に、厚みが増加していない。中間膜１Ｃは、図４（ｂ）及び図４（ｃ）のＸ方向（第１の方向）に、厚みが増加している。中間膜１Ｃは、Ｘ方向と直交する方向に、厚みが増加していない。Ｙ方向とＸ方向とは直交している。Ｚ方向とＸ方向とは直交している。Ｙ方向とＺ方向とは同じ方向である。
【０１０７】
第１の合わせガラス部材２Ｃの厚みが増加しているＹ方向は、中間膜１Ｃの厚みが増加しているＸ方向と異なる。
【０１０８】
第１の合わせガラス部材２Ｃは、Ｙ方向にて、楔状であり、０．１０ｍｒａｄ以上の楔角を有する。第１の合わせガラス部材２Ｃは、Ｙ方向と直交する方向にて、矩形であり、０．１０ｍｒａｄ未満の楔角を有する。第２の合わせガラス部材３Ｃは、Ｚ方向にて、矩形であり、０．１０ｍｒａｄ未満の楔角を有する。第２の合わせガラス部材３Ｃは、Ｚ方向と直交する方向にて、矩形であり、０．１０ｍｒａｄ未満の楔角を有する。中間膜１Ｃは、Ｘ方向にて、楔状であり、０．１０ｍｒａｄ以上の楔角を有する。中間膜１Ｃは、Ｘ方向と直交する方向にて、矩形であり、０．１０ｍｒａｄ未満の楔角を有する。第１の層２１Ｃ及び第３の層２３Ｃは、Ｘ方向にて、矩形であり、０．１０ｍｒａｄ未満の楔角を有する。第１の層２１Ｃ及び第３の層２３Ｃは、Ｘ方向と直交する方向にて、矩形であり、０．１０ｍｒａｄ未満の楔角を有する。第２の層２２Ｃは、Ｘ方向にて、楔状であり、０．１０ｍｒａｄ以上の楔角を有する。第２の層２２Ｃは、Ｘ方向と直交する方向にて、矩形であり、０．１０ｍｒａｄ未満の楔角を有する。
【０１０９】
図５（ａ）、図５（ｂ）及び図５（ｃ）に示す合わせガラス１１Ｄは、第１の合わせガラス部材２Ｄと、中間膜１Ｄと、第２の合わせガラス部材３Ｄとを備える。第１の合わせガラス部材２Ｄと、中間膜１Ｄと、第２の合わせガラス部材３Ｄとは、この順で並んで配置されている。中間膜１Ｄは、第１の合わせガラス部材２Ｄと第２の合わせガラス部材３Ｄとの間に配置されている。
【０１１０】
中間膜１Ｄは、２層以上の構造を有する多層の中間膜である。具体的には、中間膜１Ｄは、３層の構造を有する。中間膜１Ｄは、第２の層２２Ｄと、第１の層２１Ｄと、第３の層２３Ｄとを備える。第２の層２２Ｄと、第１の層２１Ｄと、第３の層２３Ｄとは、この順で並んで配置されている。第１の層２１Ｄは、第２の層２２Ｄと第３の層２３Ｄとの間に配置されている。第２の層２２Ｄは、第１の層２１Ｄの第１の表面側に配置されている。第３の層２３Ｄは、第１の層２１Ｄの上記第１の表面とは反対の第２の表面側に配置されている。
【０１１１】
第１の合わせガラス部材２Ｄは、図５（ａ）及び図５（ｃ）のＹ方向（第１の方向）に、厚みが増加している。第１の合わせガラス部材２Ｄは、Ｙ方向と直交する方向に、厚みが増加していない。第２の合わせガラス部材３Ｄは、図５（ｂ）及び図５（ｃ）のＺ方向（第１の方向）に、厚みは増加している。第２の合わせガラス部材３Ｄは、Ｚ方向と直交する方向に、厚みが増加していない。中間膜１Ｄは、図５（ａ）及び図５（ｃ）のＸ方向に、厚みが増加していない。中間膜１Ｄは、Ｘ方向と直交する方向に、厚みが増加していない。Ｙ方向とＺ方向とは直交している。Ｘ方向とＹ方向とは直交している。Ｙ方向とＸ方向とは同じ方向である。
【０１１２】
第１の合わせガラス部材２Ａの厚みが増加しているＹ方向は、中間膜１Ａの厚みが増加しているＸ方向と異なる。
【０１１３】
第１の合わせガラス部材２Ｄは、Ｙ方向にて、楔状であり、０．１０ｍｒａｄ以上の楔角を有する。第１の合わせガラス部材２Ｄは、Ｙ方向と直交する方向にて、矩形であり、０．１０ｍｒａｄ未満の楔角を有する。第２の合わせガラス部材３Ｄは、Ｚ方向にて、楔状であり、０．１０ｍｒａｄ以上の楔角を有する。第２の合わせガラス部材３Ｄは、Ｚ方向と直交する方向にて、矩形であり、０．１０ｍｒａｄ未満の楔角を有する。中間膜１Ｄは、Ｘ方向にて、矩形であり、０．１０ｍｒａｄ未満の楔角を有する。中間膜１Ｄは、Ｘ方向と直交する方向にて、矩形であり、０．１０ｍｒａｄ未満の楔角を有する。第１の層２１Ｄ、第２の層２２Ｄ及び第３の層２３Ｄは、Ｘ方向にて、矩形であり、０．１０ｍｒａｄ未満の楔角を有する。第１の層２１Ｄ、第２の層２２Ｄ及び第３の層２３Ｄは、Ｘ方向と直交する方向にて、矩形であり、０．１０ｍｒａｄ未満の楔角を有する。
【０１１４】
図６（ａ）、（ｂ）及び（ｃ）は、本発明の第６の実施形態に係る合わせガラスを模式的に示す断面図及び正面図である。図６（ａ）は、図６（ｃ）中のＩ−Ｉ線に沿う断面図である。図６（ｂ）は、図６（ｃ）中のＩＩ−ＩＩ線に沿う断面図である。図７（ａ）、（ｂ）及び（ｃ）は、本発明の第７の実施形態に係る合わせガラスを模式的に示す断面図及び正面図である。図７（ａ）は、図７（ｃ）中のＩ−Ｉ線に沿う断面図である。図７（ｂ）は、図７（ｃ）中のＩＩ−ＩＩ線に沿う断面図である。図８（ａ）、（ｂ）及び（ｃ）は、本発明の第８の実施形態に係る合わせガラスを模式的に示す断面図及び正面図である。図８（ａ）は、図８（ｃ）中のＩ−Ｉ線に沿う断面図である。図８（ｂ）は、図８（ｃ）中のＩＩ−ＩＩ線に沿う断面図である。図９（ａ）、（ｂ）及び（ｃ）は、本発明の第９の実施形態に係る合わせガラスを模式的に示す断面図及び正面図である。図９（ａ）は、図９（ｃ）中のＩ−Ｉ線に沿う断面図である。図９（ｂ）は、図９（ｃ）中のＩＩ−ＩＩ線に沿う断面図である。図１０（ａ）、（ｂ）及び（ｃ）は、本発明の第１０の実施形態に係る合わせガラスを模式的に示す断面図及び正面図である。図１０（ａ）は、図１０（ｃ）中のＩ−Ｉ線に沿う断面図である。図１０（ｂ）は、図１０（ｃ）中のＩＩ−ＩＩ線に沿う断面図である。
【０１１５】
図６（ａ）、図６（ｂ）及び図６（ｂ）には、合わせガラス１１Ｅが示されている。図７（ａ）、図７（ｂ）及び図７（ｃ）には、合わせガラス１１Ｆが示されている。図８（ａ）、図８（ｂ）及び図８（ｃ）には、合わせガラス１１Ｇが示されている。図９（ａ）、図９（ｂ）及び図９（ｃ）には、合わせガラス１１Ｈが示されている。図１０（ａ）、図１０（ｂ）及び図１０（ｃ）には、合わせガラス１１Ｉが示されている。
【０１１６】
合わせガラス１１Ｅ，１１Ｆ，１１Ｇ，１１Ｈ，１１Ｉは、一端１１ａと、一端１１ａの反対側に他端１１ｂとを有する。一端１１ａと他端１１ｂとは対向し合う両側の端部である。合わせガラス１１Ｅ，１１Ｆ，１１Ｇ，１１Ｈ，１１Ｉの他端１１ｂの厚みは一端１１ａの厚みよりも大きい。従って、合わせガラス１１Ｅ，１１Ｆ，１１Ｇ，１１Ｈ，１１Ｉは、厚みの薄い領域と、厚みの厚い領域とを有する。
【０１１７】
合わせガラス１１Ｅ，１１Ｆ，１１Ｇ，１１Ｈ，１１Ｉは、ヘッドアップディスプレイである。合わせガラス１１Ｅ，１１Ｆ，１１Ｇ，１１Ｈ，１１Ｉは、ヘッドアップディスプレイの表示領域Ｒ１を有する。
【０１１８】
合わせガラス１１Ｅ，１１Ｆ，１１Ｇ，１１Ｈ，１１Ｉは、表示領域Ｒ１の隣に周囲領域Ｒ２を有する。
【０１１９】
合わせガラス１１Ｅ，１１Ｆ，１１Ｇ，１１Ｈ，１１Ｉは、表示領域Ｒ１と離れて、シェード領域Ｒ３を有する。シェード領域Ｒ３は、合わせガラス１１Ｅ，１１Ｆ，１１Ｇ，１１Ｈ，１１Ｉの縁部に位置している。
【０１２０】
図６（ａ）、図６（ｂ）及び図６（ｃ）に示す合わせガラス１１Ｅは、第１の合わせガラス部材２Ｅと、中間膜１Ｅと、第２の合わせガラス部材３Ｅとを備える。第１の合わせガラス部材２Ｅと、中間膜１Ｅと、第２の合わせガラス部材３Ｅとは、この順で並んで配置されている。中間膜１Ｅは、第１の合わせガラス部材２Ｅと第２の合わせガラス部材３Ｅとの間に配置されている。
【０１２１】
中間膜１Ｅは、１層の構造を有する単層の中間膜である。
【０１２２】
第１の合わせガラス部材２Ｅは、図６（ｂ）及び図６（ｃ）のＹ方向（第１の方向）に、厚みが増加している。第１の合わせガラス部材２Ｅは、Ｙ方向と直交する方向に、厚みが増加していない。第２の合わせガラス部材３Ｅは、図６（ｂ）及び図６（ｃ）のＺ方向（第１の方向）に、厚みが増加している。第２の合わせガラス部材３Ｅは、Ｚ方向と直交する方向に、厚みが増加していない。中間膜１Ｅは、図６（ａ）及び図６（ｃ）のＸ方向（第１の方向）に、厚みが増加している。中間膜１Ｅは、Ｘ方向と直交する方向に、厚みが増加していない。Ｙ方向とＸ方向とは直交している。Ｚ方向とＸ方向とは直交している。Ｙ方向とＺ方向とは同じ方向である。
【０１２３】
第１の合わせガラス部材２Ｅの厚みが増加しているＹ方向は、中間膜１Ｅの厚みが増加しているＸ方向と異なる。第２の合わせガラス部材３Ｅの厚みが増加しているＺ方向は、中間膜１Ｅの厚みが増加しているＸ方向と異なる。第１の合わせガラス部材２Ｅの厚みが増加しているＹ方向は、第２の合わせガラス部材３Ｅの厚みが増加しているＺ方向と同じである。
【０１２４】
第１の合わせガラス部材２Ｅは、Ｙ方向にて、楔状であり、０．１０ｍｒａｄ以上の楔角を有する。第１の合わせガラス部材２Ｅは、Ｙ方向と直交する方向にて、矩形であり、０．１０ｍｒａｄ未満の楔角を有する。第２の合わせガラス部材３Ｅは、Ｚ方向にて、楔状であり、０．１０ｍｒａｄ以上の楔角を有する。第２の合わせガラス部材３Ｅは、Ｚ方向と直交する方向にて、矩形であり、０．１０ｍｒａｄ未満の楔角を有する。中間膜１Ｅは、Ｘ方向にて、楔状であり、０．１０ｍｒａｄ以上の楔角を有する。中間膜１Ｅは、Ｘ方向にて、矩形であり、０．１０ｍｒａｄ未満の楔角を有する。
【０１２５】
図７（ａ）、図７（ｂ）及び図７（ｃ）に示す合わせガラス１１Ｆは、第１の合わせガラス部材２Ｆと、中間膜１Ｆと、第２の合わせガラス部材３Ｆとを備える。第１の合わせガラス部材２Ｆと、中間膜１Ｆと、第２の合わせガラス部材３Ｆとは、この順で並んで配置されている。中間膜１Ｆは、第１の合わせガラス部材２Ｆと第２の合わせガラス部材３Ｆとの間に配置されている。
【０１２６】
中間膜１Ｆは、１層の構造を有する単層の中間膜である。
【０１２７】
第１の合わせガラス部材２Ｆは、図７（ｂ）及び図７（ｃ）のＹ方向（第１の方向）に、厚みが増加している。第１の合わせガラス部材２Ｆは、Ｙ方向と直交する方向に、厚みが増加していない。第２の合わせガラス部材３Ｆは、図７（ｂ）及び図７（ｃ）のＺ方向に、厚みが増加していない。第２の合わせガラス部材３Ｆは、Ｚ方向と直交する方向に、厚みが増加していない。中間膜１Ｆは、図７（ａ）及び図７（ｃ）のＸ方向（第１の方向）に、厚みが増加している。中間膜１Ｆは、Ｘ方向と直交する方向に、厚みが増加していない。Ｙ方向とＸ方向とは直交している。Ｚ方向とＸ方向とは直交している。Ｙ方向とＺ方向とは同じ方向である。
【０１２８】
第１の合わせガラス部材２Ｆの厚みが増加しているＹ方向は、中間膜１Ｆの厚みが増加しているＸ方向と異なる。
【０１２９】
第１の合わせガラス部材２Ｆは、Ｙ方向にて、楔状であり、０．１０ｍｒａｄ以上の楔角を有する。第１の合わせガラス部材２Ｆは、Ｙ方向と直交する方向にて、矩形であり、０．１０ｍｒａｄ未満の楔角を有する。第２の合わせガラス部材３Ｆは、Ｚ方向にて、矩形であり、０．１０ｍｒａｄ未満の楔角を有する。第２の合わせガラス部材３Ｆは、Ｚ方向と直交する方向にて、矩形であり、０．１０ｍｒａｄ未満の楔角を有する。中間膜１Ｆは、Ｘ方向にて、楔状であり、０．１０ｍｒａｄ以上の楔角を有する。中間膜１Ｆは、Ｘ方向と直交する方向にて、矩形であり、０．１０ｍｒａｄ未満の楔角を有する。
【０１３０】
図８（ａ）、図８（ｂ）及び図８（ｃ）に示す合わせガラス１１Ｇは、第１の合わせガラス部材２Ｇと、中間膜１Ｇと、第２の合わせガラス部材３Ｇとを備える。第１の合わせガラス部材２Ｇと、中間膜１Ｇと、第２の合わせガラス部材３Ｇとは、この順で並んで配置されている。中間膜１Ｇは、第１の合わせガラス部材２Ｇと第２の合わせガラス部材３Ｇとの間に配置されている。
【０１３１】
中間膜１Ｇは、１層の構造を有する単層の中間膜である。
【０１３２】
第１の合わせガラス部材２Ｇは、図８（ａ）及び図８（ｃ）のＹ方向（第１の方向）に、厚みが増加している。第１の合わせガラス部材２Ｇは、Ｙ方向と直交する方向に、厚みが増加していない。第２の合わせガラス部材３Ｇは、図８（ａ）及び図８（ｃ）のＺ方向（第１の方向）に、厚みが増加している。第２の合わせガラス部材３Ｇは、Ｚ方向と直交する方向に、厚みが増加していない。中間膜１Ｇは、図８（ｂ）及び図８（ｃ）のＸ方向（第１の方向）に、厚みが増加している。中間膜１Ｇは、Ｘ方向と直交する方向に、厚みが増加していない。Ｙ方向とＸ方向とは直交している。Ｚ方向とＸ方向とは直交している。Ｙ方向とＺ方向とは同じ方向である。
【０１３３】
第１の合わせガラス部材２Ｇの厚みが増加しているＹ方向は、中間膜１Ｇの厚みが増加しているＸ方向と異なる。第２の合わせガラス部材３Ｇの厚みが増加しているＺ方向は、中間膜１Ｇの厚みが増加しているＸ方向と異なる。第１の合わせガラス部材２Ｇの厚みが増加しているＹ方向は、第２の合わせガラス部材３Ｇの厚みが増加しているＺ方向と同じである。
【０１３４】
第１の合わせガラス部材２Ｇは、Ｙ方向にて、楔状であり、０．１０ｍｒａｄ以上の楔角を有する。第１の合わせガラス部材２Ｇは、Ｙ方向と直交する方向にて、矩形であり、０．１０ｍｒａｄ未満の楔角を有する。第２の合わせガラス部材３Ｇは、Ｚ方向にて、楔状であり、０．１０ｍｒａｄ以上の楔角を有する。第２の合わせガラス部材３Ｇは、Ｚ方向と直交する方向にて、矩形であり、０．１０ｍｒａｄ未満の楔角を有する。中間膜１Ｇは、Ｘ方向にて、楔状であり、０．１０ｍｒａｄ以上の楔角を有する。中間膜１Ｇは、Ｘ方向にて、矩形であり、０．１０ｍｒａｄ未満の楔角を有する。
【０１３５】
図９（ａ）、図９（ｂ）及び図９（ｃ）に示す合わせガラス１１Ｈは、第１の合わせガラス部材２Ｈと、中間膜１Ｈと、第２の合わせガラス部材３Ｈとを備える。第１の合わせガラス部材２Ｈと、中間膜１Ｈと、第２の合わせガラス部材３Ｈとは、この順で並んで配置されている。中間膜１Ｈは、第１の合わせガラス部材２Ｈと第２の合わせガラス部材３Ｈとの間に配置されている。
【０１３６】
中間膜１Ｈは、１層の構造を有する単層の中間膜である。
【０１３７】
第１の合わせガラス部材２Ｈは、図９（ａ）及び図９（ｃ）のＹ方向（第１の方向）に、厚みが増加している。第１の合わせガラス部材２Ｈは、Ｙ方向と直交する方向に、厚みが増加していない。第２の合わせガラス部材３Ｈは、図９（ａ）及び図９（ｃ）のＺ方向に、厚みが増加していない。第２の合わせガラス部材３Ｈは、Ｚ方向と直交する方向に、厚みが増加していない。中間膜１Ｈは、図９（ｂ）及び図９（ｃ）のＸ方向（第１の方向）に、厚みが増加している。中間膜１Ｈは、Ｘ方向と直交する方向に、厚みが増加していない。Ｙ方向とＸ方向とは直交している。Ｚ方向とＸ方向とは直交している。Ｙ方向とＺ方向とは同じ方向である。
【０１３８】
第１の合わせガラス部材２Ｈの厚みが増加しているＹ方向は、中間膜１Ｈの厚みが増加しているＸ方向と異なる。
【０１３９】
第１の合わせガラス部材２Ｈは、Ｙ方向にて、楔状であり、０．１０ｍｒａｄ以上の楔角を有する。第１の合わせガラス部材２Ｈは、Ｙ方向と直交する方向にて、矩形であり、０．１０ｍｒａｄ未満の楔角を有する。第２の合わせガラス部材３Ｈは、Ｚ方向にて、矩形であり、０．１０ｍｒａｄ未満の楔角を有する。第２の合わせガラス部材３Ｈは、Ｚ方向と直交する方向にて、矩形であり、０．１０ｍｒａｄ未満の楔角を有する。中間膜１Ｈは、Ｘ方向にて、楔状であり、０．１０ｍｒａｄ以上の楔角を有する。中間膜１Ｈは、Ｘ方向と直交する方向にて、矩形であり、０．１０ｍｒａｄ未満の楔角を有する。
【０１４０】
図１０（ａ）、図１０（ｂ）及び図１０（ｃ）に示す合わせガラス１１Ｉは、第１の合わせガラス部材２Ｉと、中間膜１Ｉと、第２の合わせガラス部材３Ｉとを備える。第１の合わせガラス部材２Ｉと、中間膜１Ｉと、第２の合わせガラス部材３Ｉとは、この順で並んで配置されている。中間膜１Ｉは、第１の合わせガラス部材２Ｉと第２の合わせガラス部材３Ｉとの間に配置されている。
【０１４１】
中間膜１Ｉは、１層の構造を有する単層の中間膜である。
【０１４２】
第１の合わせガラス部材２Ｉは、図１０（ａ）及び図１０（ｃ）のＹ方向（第１の方向）に、厚みが増加している。第１の合わせガラス部材２Ｉは、Ｙ方向と直交する方向に、厚みが増加していない。第２の合わせガラス部材３Ｉは、図１０（ｂ）及び図１０（ｃ）のＺ方向（第１の方向）に、厚みは増加している。第２の合わせガラス部材３Ｉは、Ｚ方向と直交する方向に、厚みが増加していない。中間膜１Ｉは、図１０（ａ）及び図１０（ｃ）のＸ方向に、厚みが増加していない。中間膜１Ｉは、Ｘ方向と直交する方向に、厚みが増加していない。Ｙ方向とＺ方向とは直交している。Ｘ方向とＹ方向とは直交している。Ｙ方向とＸ方向とは同じ方向である。
【０１４３】
第１の合わせガラス部材２Ｉの厚みが増加しているＹ方向は、中間膜１Ｉの厚みが増加しているＸ方向と異なる。
【０１４４】
第１の合わせガラス部材２Ｉは、Ｙ方向にて、楔状であり、０．１０ｍｒａｄ以上の楔角を有する。第１の合わせガラス部材２Ｉは、Ｙ方向と直交する方向にて、矩形であり、０．１０ｍｒａｄ未満の楔角を有する。第２の合わせガラス部材３Ｉは、Ｚ方向にて、楔状であり、０．１０ｍｒａｄ以上の楔角を有する。第２の合わせガラス部材３Ｉは、Ｚ方向と直交する方向にて、矩形であり、０．１０ｍｒａｄ未満の楔角を有する。中間膜１Ｉは、Ｘ方向にて、矩形であり、０．１０ｍｒａｄ未満の楔角を有する。中間膜１Ｉは、Ｘ方向と直交する方向にて、矩形であり、０．１０ｍｒａｄ未満の楔角を有する。
【０１４５】
構成（１）及び構成（２）のその他について：
厚みが増加している２つの第１の方向をそれぞれ、Ａ１，Ａ２としたときに、第１の方向Ａ１に対する第１の方向Ａ２の傾斜角度は、例えば、図１１（ａ）〜（ｄ）のようになる。図１１（ａ），（ｂ）では、傾斜角度はそれぞれ、９０度である。図１１（ｃ）では、傾斜角度は４５度である。図１１（ｄ）では、傾斜角度は、１３５度である。通常の合わせガラス及び本発明の合わせガラスの双方を考慮すると、とりうる傾斜角度の最小値は０度であり、とりうる傾斜角度の最大値は１８０度である。本発明では、傾斜角度は、０度を超え、１８０度未満である。例えば、図１１（ｂ）においては、傾斜角度は、２７０度ではなく９０度と判断される。
【０１４６】
なお、合わせガラスの楔角θは、合わせガラスにおける最大厚み部分と最小厚み部分との合わせガラスの第１の表面（一方の表面）部分を結んだ直線と、合わせガラスにおける最大厚み部分と最小厚み部分との合わせガラスの第２の表面（他方の表面）部分を結んだ直線との交点における内角である。なお、最大厚み部分が複数ある、最小厚み部分が複数ある、最大厚み部分が一定の領域にある、又は最小厚み部分が一定の領域にある場合には、楔角θを求めるための最大厚み部分及び最小厚み部分は、求められる楔角θが最も大きくなるように選択される。第１の合わせガラス部材、第２の合わせガラス部材、及び中間膜の楔角は、合わせガラスの楔角と同様に判断することができる。
【０１４７】
なお、完全矩形の合わせガラス部材及び完全矩形の中間膜における楔角は、０ｍｒａｄである。楔状の合わせガラス部材ではない場合の０ｍｒａｄの角度、及び楔状の中間膜ではない場合の０ｍｒａｄの角度も、楔角と称する。
【０１４８】
上記中間膜は、例えば、ヘッドアップディスプレイの表示領域に対応する表示対応領域を有する。上記表示対応領域は、情報を良好に表示させることができる領域である。
【０１４９】
上記中間膜は、ヘッドアップディスプレイ（ＨＵＤ）である合わせガラスに好適に用いられる。上記中間膜は、ＨＵＤ用中間膜であることが好ましい。
【０１５０】
上記合わせガラスは、例えば、ヘッドアップディスプレイの表示領域を有する。上記表示領域は、情報を良好に表示させることができる領域である。上記合わせガラスは、ヘッドアップディスプレイ（ＨＵＤ）であることが好ましい。
【０１５１】
合わせガラスの透明性を高める観点からは、上記合わせガラスの可視光線透過率は、好ましくは６５％以上、より好ましくは７０％以上、更に好ましくは７１％以上、特に好ましくは７２％以上、最も好ましくは７２．５％以上である。
【０１５２】
上記可視光線透過率は、合わせガラスの他端から一端に向けて２０ｃｍの位置で測定される。
【０１５３】
分光光度計（日立ハイテク社製「Ｕ−４１００」）を用いて、ＪＩＳ  Ｒ３２１１（１９９８）に準拠して、３８０〜７８０ｎｍにおける上記可視光線透過率を測定することができる。
【０１５４】
多層かつ楔状の中間膜においては、いずれの層が楔状であってもよい。多層かつ楔状の中間膜においては、１層のみが楔状であってもよく、複数の層が楔状であってもよい。
【０１５５】
楔状の各部材では、各部材の厚み方向の断面形状が楔状である。矩形の各部材では、各部材の厚み方向の断面形状が矩形である。
【０１５６】
多重像をより一層効果的に抑える観点からは、上記合わせガラスは、上記一端から上記他端に向けて６ｃｍの位置から、上記一端から他端に向けて６３．８ｃｍの位置までの領域内に、上記表示領域を有することが好ましい。上記表示領域は、上記一端から上記他端に向けて６ｃｍの位置から、上記一端から他端に向けて６３．８ｃｍの位置までの領域内の一部に存在していてもよく、全体に存在していてもよい。
【０１５７】
合わせガラスは、厚み方向の断面形状が楔状である部分を有することが好ましい。表示領域の厚み方向の断面形状が楔状であることが好ましい。楔状及び矩形であるか否かは、厚み方向の断面形状で判断することができる。
【０１５８】
多重像を効果的に抑える観点からは、上記一端（薄い側）から上記他端に向けて６ｃｍの位置から、上記一端から上記他端に向けて６３．８ｃｍの位置までの領域において、合わせガラスは、厚み方向の断面形状が楔状である部分を有することが好ましい。厚み方向の断面形状が楔状である部分は、上記一端から他端に向けて６３．８ｃｍの位置までの領域内の一部に存在していてもよく、全体に存在していてもよい。
【０１５９】
上記中間膜及び上記合わせガラスは、シェード領域を有していてもよい。上記シェード領域は、上記表示対応領域と離れていてもよい。上記シェード領域は、例えば、太陽光線又は屋外照明等により、運転中のドライバーが眩しさを感じるのを防ぐことなどを目的として設けられる。上記シェード領域は、遮熱性を付与するために設けられることもある。上記シェード領域は、中間膜又は合わせガラスの縁部に位置することが好ましい。上記シェード領域は帯状であることが好ましい。
【０１６０】
シェード領域においては、色及び可視光線透過率を変えたりするために、着色剤又は充填剤を用いてもよい。着色剤又は充填剤は、中間膜の厚み方向の一部の領域にのみ含まれていてもよく、中間膜又は合わせガラスの厚み方向の全体の領域に含まれていてもよい。
【０１６１】
表示をより一層良好にし、視野をより一層広げる観点からは、上記表示対応領域及び上記表示領域の可視光線透過率は好ましくは８０％以上、より好ましくは８８％以上、更に好ましくは９０％以上である。上記表示対応領域及び上記表示領域の可視光線透過率は、上記シェード領域の可視光線透過率よりも高いことが好ましい。上記表示対応領域及び上記表示領域の可視光線透過率は、上記シェード領域の可視光線透過率よりも低くてもよい。上記表示対応領域及び上記表示領域の可視光線透過率は、上記シェード領域の可視光線透過率よりも、好ましくは５０％以上高く、より好ましくは６０％以上高い。
【０１６２】
なお、例えば、表示対応領域、表示領域及びシェード領域において、可視光線透過率が変化している場合には、表示対応領域の中心位置、表示領域の中間位置及びシェード領域の中心位置にて、可視光線透過率が測定される。
【０１６３】
上記表示対応領域及び上記表示領域は、長さ方向と幅方向とを有することが好ましい。中間膜及び合わせガラスの汎用性に優れるので、上記表示対応領域及び上記表示領域の幅方向が、上記一端と上記他端とを結ぶ方向であることが好ましい。上記表示対応領域及び上記表示領域は、帯状であることが好ましい。
【０１６４】
上記中間膜は、ＭＤ方向とＴＤ方向とを有することが好ましい。中間膜は、例えば、溶融押出成形により得られる。ＭＤ方向は、中間膜の製造時の中間膜の流れ方向である。ＴＤ方向は、中間膜の製造時の中間膜の流れ方向と直交する方向であり、かつ中間膜の厚み方向と直交する方向である。上記一端と上記他端とが、ＴＤ方向の両側に位置していることが好ましい。
【０１６５】
一端と他端との間の距離をＸとする。合わせガラスは、一端から内側に向かって０Ｘ〜０．２Ｘの距離の領域に最小厚みを有し、他端から内側に向かって０Ｘ〜０．２Ｘの距離の領域に最大厚みを有することが好ましい。合わせガラスは、一端から内側に向かって０Ｘ〜０．１Ｘの距離の領域に最小厚みを有し、他端から内側に向かって０Ｘ〜０．１Ｘの距離の領域に最大厚みを有することがより好ましい。合わせガラスは一端に最小厚みを有し、合わせガラスは他端に最大厚みを有することが好ましい。
【０１６６】
合わせガラスは、厚み均一部位を有していてもよい。上記厚み均一部位とは、合わせガラスの上記一端と上記他端を結ぶ方向での１０ｃｍの距離範囲あたり、厚みが１０μｍを超えて変化していないことをいう。従って、上記厚み均一部位は、合わせガラスの上記一端と上記他端を結ぶ方向での１０ｃｍの距離範囲あたり、厚みが１０μｍを超えて変化していない部位をいう。具体的には、上記厚み均一部位は、合わせガラスの上記一端と上記他端を結ぶ方向で厚みが全く変化していないか、又は、合わせガラスの上記一端と上記他端を結ぶ方向での１０ｃｍの距離範囲あたり、厚みが１０μｍ以下で変化している部位をいう。
【０１６７】
合わせガラスの一端と他端との距離Ｘは、好ましくは３ｍ以下、より好ましくは２ｍ以下、特に好ましくは１．５ｍ以下であり、好ましくは０．５ｍ以上、より好ましくは０．８ｍ以上、特に好ましくは１ｍ以上である。
【０１６８】
上記中間膜は、ロール状に巻かれて、中間膜のロール体とされてもよい。ロール体は、巻き芯と、中間膜とを備えていてもよい。中間膜は、巻き芯の外周に巻かれてもよい。
【０１６９】
上記合わせガラスの製造方法は特に限定されない。例えば、上記第１，第２の合わせガラス部材の間に、上記中間膜を挟んで、押圧ロールに通したり、又はゴムバックに入れて減圧吸引したりする。これにより、第１の合わせガラス部材と中間膜及び第２の合わせガラス部材と中間膜との間に残留する空気を脱気する。その後、約７０〜１１０℃で予備接着して積層体を得る。次に、積層体をオートクレーブに入れたり、又はプレスしたりして、約１２０〜１５０℃及び１〜１．５ＭＰａの圧力で圧着する。このようにして、合わせガラスを得ることができる。
【０１７０】
上記合わせガラスは、自動車、鉄道車両、航空機、船舶及び建築物等に使用できる。上記合わせガラスは、建築用又は車両用の合わせガラスであることが好ましく、車両用の合わせガラスであることがより好ましい。上記合わせガラスは、これらの用途以外にも使用できる。上記合わせガラスは、自動車のフロントガラスであることが特に好ましい。
【０１７１】
以下、本発明に係る合わせガラスを構成する各部材の他の詳細を説明する。
【０１７２】
（第１，第２の合わせガラス部材）
上記第１，第２の合わせガラス部材としては、ガラス板及びＰＥＴ（ポリエチレンテレフタレート）フィルム等が挙げられる。上記合わせガラスには、２枚のガラス板の間に中間層が挟み込まれている合わせガラスだけでなく、ガラス板とＰＥＴフィルム等との間に中間層が挟み込まれている合わせガラスも含まれる。合わせガラスは、ガラス板を備えた積層体であり、少なくとも１枚のガラス板が用いられていることが好ましい。上記第１，第２の合わせガラス部材がそれぞれガラス板又はＰＥＴ（ポリエチレンテレフタレート）フィルムであり、かつ上記合わせガラスが、上記第１，第２の合わせガラス部材として、少なくとも１枚のガラス板を含むことが好ましい。上記第１，第２の合わせガラス部材の双方がガラス板であることが特に好ましい。
【０１７３】
上記ガラス板としては、無機ガラス及び有機ガラスが挙げられる。上記無機ガラスとしては、フロート板ガラス、熱線吸収板ガラス、熱線反射板ガラス、磨き板ガラス、型板ガラス、網入り板ガラス、線入り板ガラス及びグリーンガラス等が挙げられる。上記有機ガラスは、無機ガラスに代用される合成樹脂ガラスである。上記有機ガラスとしては、ポリカーボネート板及びポリ（メタ）アクリル樹脂板等が挙げられる。上記ポリ（メタ）アクリル樹脂板としては、ポリメチル（メタ）アクリレート板等が挙げられる。
【０１７４】
上記第１の合わせガラス部材及び上記第２の合わせガラス部材はそれぞれ、クリアガラス又は熱線吸収板ガラスであることが好ましい。熱線吸収板ガラスは、グリーンガラスであることが好ましい。上記熱線吸収板ガラスは、ＪＩＳ  Ｒ３２０８に準拠した熱線吸収板ガラスである。
【０１７５】
上記第１の合わせガラス部材及び上記第２の合わせガラス部材の各厚みは特に限定されないが、好ましくは１ｍｍ以上、好ましくは５ｍｍ以下である。上記合わせガラス部材がガラス板である場合に、該ガラス板の厚みは、好ましくは１ｍｍ以上、好ましくは５ｍｍ以下である。上記合わせガラス部材がＰＥＴフィルムである場合に、該ＰＥＴフィルムの厚みは、好ましくは０．０３ｍｍ以上、好ましくは０．５ｍｍ以下である。
【０１７６】
上記第１，第２の合わせガラス部材の厚みは、平均厚みを意味する。
【０１７７】
（中間膜）
上記中間膜の厚みは特に限定されない。実用面の観点、並びに合わせガラスの耐貫通性及び曲げ剛性を充分に高める観点からは、中間膜の厚みは、好ましくは０．１ｍｍ以上、より好ましくは０．２５ｍｍ以上、好ましくは３ｍｍ以下、より好ましくは１．５ｍｍ以下である。中間膜の厚みが上記下限以上であると、合わせガラスの耐貫通性及び曲げ剛性がより一層高くなる。中間膜の厚みが上記上限以下であると、中間膜の透明性がより一層良好になる。
【０１７８】
上記中間膜の厚みは、平均厚みを意味する。
【０１７９】
中間膜の厚みをＴとする。上記第１の層の厚みは、好ましくは０．０３５Ｔ以上、より好ましくは０．０６２５Ｔ以上、更に好ましくは０．１Ｔ以上、好ましくは０．４Ｔ以下、より好ましくは０．３７５Ｔ以下、更に好ましくは０．２５Ｔ以下、特に好ましくは０．１５Ｔ以下である。上記第１の層の厚みが０．４Ｔ以下であると、曲げ剛性がより一層良好になる。
【０１８０】
上記第２の層及び上記第３の層の各厚みは、好ましくは０．３Ｔ以上、より好ましくは０．３１２５Ｔ以上、更に好ましくは０．３７５Ｔ以上、好ましくは０．９７Ｔ以下、より好ましくは０．９３７５Ｔ以下、更に好ましくは０．９Ｔ以下である。上記第２の層及び上記第３の層の各厚みは、０．４６８７５Ｔ以下であってもよく、０．４５Ｔ以下であってもよい。また、上記第２の層及び上記第３の層の各厚みが上記下限以上及び上記上限以下であると、合わせガラスの剛性と遮音性がより一層高くなる。
【０１８１】
上記第２の層及び上記第３の層の合計の厚みは、好ましくは０．６２５Ｔ以上、より好ましくは０．７５Ｔ以上、更に好ましくは０．８５Ｔ以上、好ましくは０．９７Ｔ以下、より好ましくは０．９３７５Ｔ以下、更に好ましくは０．９Ｔ以下である。また、上記第２の層及び上記第３の層の合計の厚みが上記下限以上及び上記上限以下であると、合わせガラスの剛性と遮音性がより一層高くなる。
【０１８２】
熱可塑性樹脂：
中間膜は、熱可塑性樹脂（以下、熱可塑性樹脂（０）と記載することがある）を含むことが好ましく、熱可塑性樹脂（０）として、ポリビニルアセタール樹脂（以下、ポリビニルアセタール樹脂（０）と記載することがある）を含むことが好ましい。上記第１の層は、熱可塑性樹脂（以下、熱可塑性樹脂（１）と記載することがある）を含むことが好ましく、熱可塑性樹脂（１）として、ポリビニルアセタール樹脂（以下、ポリビニルアセタール樹脂（１）と記載することがある）を含むことが好ましい。上記第２の層は、熱可塑性樹脂（以下、熱可塑性樹脂（２）と記載することがある）を含むことが好ましく、熱可塑性樹脂（２）として、ポリビニルアセタール樹脂（以下、ポリビニルアセタール樹脂（２）と記載することがある）を含むことが好ましい。上記第３の層は、熱可塑性樹脂（以下、熱可塑性樹脂（３）と記載することがある）を含むことが好ましく、熱可塑性樹脂（３）として、ポリビニルアセタール樹脂（以下、ポリビニルアセタール樹脂（３）と記載することがある）を含むことが好ましい。上記熱可塑性樹脂（１）と上記熱可塑性樹脂（２）と上記熱可塑性樹脂（３）とは、同一であってもよく、異なっていてもよい。遮音性がより一層高くなることから、上記熱可塑性樹脂（１）は、上記熱可塑性樹脂（２）及び上記熱可塑性樹脂（３）と異なることが好ましい。上記ポリビニルアセタール樹脂（１）と上記ポリビニルアセタール樹脂（２）と上記ポリビニルアセタール樹脂（３）とは、同一であってもよく、異なっていてもよい。遮音性がより一層高くなることから、上記ポリビニルアセタール樹脂（１）は、上記ポリビニルアセタール樹脂（２）及び上記ポリビニルアセタール樹脂（３）と異なることが好ましい。上記熱可塑性樹脂（０）、上記熱可塑性樹脂（１）、上記熱可塑性樹脂（２）及び上記熱可塑性樹脂（３）はそれぞれ、１種のみが用いられてもよく、２種以上が併用されてもよい。上記ポリビニルアセタール樹脂（０）、上記ポリビニルアセタール樹脂（１）、上記ポリビニルアセタール樹脂（２）及び上記ポリビニルアセタール樹脂（３）はそれぞれ、１種のみが用いられてもよく、２種以上が併用されてもよい。
【０１８３】
上記熱可塑性樹脂としては、ポリビニルアセタール樹脂、エチレン−酢酸ビニル共重合体樹脂、エチレン−アクリル酸共重合体樹脂、ポリウレタン樹脂及びポリビニルアルコール樹脂等が挙げられる。これら以外の熱可塑性樹脂を用いてもよい。
【０１８４】
上記熱可塑性樹脂は、ポリビニルアセタール樹脂であることが好ましい。ポリビニルアセタール樹脂と可塑剤との併用により、合わせガラス部材又は他の層に対するポリビニルアセタール樹脂と可塑剤とを含む層の接着力がより一層高くなる。
【０１８５】
上記ポリビニルアセタール樹脂は、例えば、ポリビニルアルコール（ＰＶＡ）をアルデヒドによりアセタール化することにより製造できる。上記ポリビニルアセタール樹脂は、ポリビニルアルコールのアセタール化物であることが好ましい。上記ポリビニルアルコールは、例えば、ポリ酢酸ビニルをけん化することにより得られる。上記ポリビニルアルコールのけん化度は、一般に７０〜９９．９モル％の範囲内である。
【０１８６】
上記ポリビニルアルコール（ＰＶＡ）の平均重合度は、好ましくは２００以上、より好ましくは５００以上、より一層好ましくは１５００以上、更に好ましくは１６００以上、特に好ましくは２６００以上、最も好ましくは２７００以上、好ましくは５０００以下、より好ましくは４０００以下、更に好ましくは３５００以下である。上記平均重合度が上記下限以上であると、合わせガラスの耐貫通性がより一層高くなる。上記平均重合度が上記上限以下であると、中間膜の成形が容易になる。
【０１８７】
上記ポリビニルアルコールの平均重合度は、ＪＩＳ  Ｋ６７２６「ポリビニルアルコール試験方法」に準拠した方法により求められる。
【０１８８】
上記ポリビニルアセタール樹脂に含まれるアセタール基の炭素数は特に限定されない。上記ポリビニルアセタール樹脂を製造する際に用いるアルデヒドは特に限定されない。上記ポリビニルアセタール樹脂におけるアセタール基の炭素数は３〜５であることが好ましく、３又は４であることがより好ましい。上記ポリビニルアセタール樹脂におけるアセタール基の炭素数が３以上であると、中間膜のガラス転移温度が充分に低くなる。
【０１８９】
上記アルデヒドは特に限定されない。一般には、炭素数が１〜１０のアルデヒドが好適に用いられる。上記炭素数が１〜１０のアルデヒドとしては、例えば、プロピオンアルデヒド、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、ホルムアルデヒド、アセトアルデヒド及びベンズアルデヒド等が挙げられる。プロピオンアルデヒド、ｎ−ブチルアルデヒド、イソブチルアルデヒド、ｎ−ヘキシルアルデヒド又はｎ−バレルアルデヒドが好ましく、プロピオンアルデヒド、ｎ−ブチルアルデヒド又はイソブチルアルデヒドがより好ましく、ｎ−ブチルアルデヒドが更に好ましい。上記アルデヒドは、１種のみが用いられてもよく、２種以上が併用されてもよい。
【０１９０】
上記ポリビニルアセタール樹脂（０）の水酸基の含有率（水酸基量）は、好ましくは１５モル％以上、より好ましくは１８モル％以上、好ましくは４０モル％以下、より好ましくは３５モル％以下である。上記水酸基の含有率が上記下限以上であると、中間膜の接着力がより一層高くなる。また、上記水酸基の含有率が上記上限以下であると、中間膜の柔軟性が高くなり、中間膜の取扱いが容易になる。
【０１９１】
上記ポリビニルアセタール樹脂（１）の水酸基の含有率（水酸基量）は、好ましくは１７モル％以上、より好ましくは２０モル％以上、更に好ましくは２２モル％以上、好ましくは２８モル％以下、より好ましくは２７モル％以下、更に好ましくは２５モル％以下、特に好ましくは２４モル％以下である。上記水酸基の含有率が上記下限以上であると、中間膜の機械強度がより一層高くなる。特に、上記ポリビニルアセタール樹脂（１）の水酸基の含有率が２０モル％以上であると反応効率が高く生産性に優れ、また２８モル％以下であると、合わせガラスの遮音性がより一層高くなる。また、上記水酸基の含有率が上記上限以下であると、中間膜の柔軟性が高くなり、中間膜の取扱いが容易になる。
【０１９２】
上記ポリビニルアセタール樹脂（２）及び上記ポリビニルアセタール樹脂（３）の水酸基の各含有率は、好ましくは２５モル％以上、より好ましくは２８モル％以上、より好ましくは３０モル％以上、より一層好ましくは３１．５モル％以上、更に好ましくは３２モル％以上、特に好ましくは３３モル％以上である。上記ポリビニルアセタール樹脂（２）及び上記ポリビニルアセタール樹脂（３）の水酸基の各含有率は、好ましくは３８モル％以下、より好ましくは３７モル％以下、更に好ましくは３６．５モル％以下、特に好ましくは３６モル％以下である。上記水酸基の含有率が上記下限以上であると、中間膜の接着力がより一層高くなる。また、上記水酸基の含有率が上記上限以下であると、中間膜の柔軟性が高くなり、中間膜の取扱いが容易になる。
【０１９３】
遮音性をより一層高める観点からは、上記ポリビニルアセタール樹脂（１）の水酸基の含有率は、上記ポリビニルアセタール樹脂（２）の水酸基の含有率よりも低いことが好ましい。遮音性をより一層高める観点からは、上記ポリビニルアセタール樹脂（１）の水酸基の含有率は、上記ポリビニルアセタール樹脂（３）の水酸基の含有率よりも低いことが好ましい。遮音性を更に一層高める観点からは、上記ポリビニルアセタール樹脂（１）の水酸基の含有率と、上記ポリビニルアセタール樹脂（２）の水酸基の含有率との差の絶対値は、好ましくは１モル％以上、より好ましくは５モル％以上、更に好ましくは９モル％以上、特に好ましくは１０モル％以上、最も好ましくは１２モル％以上である。遮音性を更に一層高める観点からは、上記ポリビニルアセタール樹脂（１）の水酸基の含有率と、上記ポリビニルアセタール樹脂（３）の水酸基の含有率との差の絶対値は、好ましくは１モル％以上、より好ましくは５モル％以上、更に好ましくは９モル％以上、特に好ましくは１０モル％以上、最も好ましくは１２モル％以上である。上記ポリビニルアセタール樹脂（１）の水酸基の含有率と、上記ポリビニルアセタール樹脂（２）の水酸基の含有率との差の絶対値、及び、上記ポリビニルアセタール樹脂（１）の水酸基の含有率と、上記ポリビニルアセタール樹脂（３）の水酸基の含有率との差の絶対値は、好ましくは２０モル％以下である。
【０１９４】
上記ポリビニルアセタール樹脂の水酸基の含有率は、水酸基が結合しているエチレン基量を、主鎖の全エチレン基量で除算して求めたモル分率を百分率で示した値である。上記水酸基が結合しているエチレン基量は、例えば、ＪＩＳ  Ｋ６７２８「ポリビニルブチラール試験方法」に準拠して測定できる。
【０１９５】
上記ポリビニルアセタール樹脂（０）のアセチル化度（アセチル基量）は、好ましくは０．１モル％以上、より好ましくは０．３モル％以上、更に好ましくは０．５モル％以上、好ましくは３０モル％以下、より好ましくは２５モル％以下、更に好ましくは２０モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。
【０１９６】
上記ポリビニルアセタール樹脂（１）のアセチル化度（アセチル基量）は、好ましくは０．０１モル％以上、より好ましくは０．１モル％以上、より一層好ましくは７モル％以上、更に好ましくは９モル％以上、好ましくは３０モル％以下、より好ましくは２５モル％以下、更に好ましくは２４モル％以下、特に好ましくは２０モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。特に、上記ポリビニルアセタール樹脂（１）のアセチル化度が０．１モル％以上、２５モル％以下であると、耐貫通性に優れる。
【０１９７】
上記ポリビニルアセタール樹脂（２）及び上記ポリビニルアセタール樹脂（３）の各アセチル化度は、好ましくは０．０１モル％以上、より好ましくは０．５モル％以上、好ましくは１０モル％以下、より好ましくは２モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。
【０１９８】
上記アセチル化度は、アセチル基が結合しているエチレン基量を、主鎖の全エチレン基量で除算して求めたモル分率を百分率で示した値である。上記アセチル基が結合しているエチレン基量は、例えば、ＪＩＳ  Ｋ６７２８「ポリビニルブチラール試験方法」に準拠して測定できる。
【０１９９】
上記ポリビニルアセタール樹脂（０）のアセタール化度（ポリビニルブチラール樹脂の場合にはブチラール化度）は、好ましくは６０モル％以上、より好ましくは６３モル％以上、好ましくは８５モル％以下、より好ましくは７５モル％以下、更に好ましくは７０モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０２００】
上記ポリビニルアセタール樹脂（１）のアセタール化度（ポリビニルブチラール樹脂の場合にはブチラール化度）は、好ましくは４７モル％以上、より好ましくは６０モル％以上、好ましくは８５モル％以下、より好ましくは８０モル％以下、更に好ましくは７５モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０２０１】
上記ポリビニルアセタール樹脂（２）及び上記ポリビニルアセタール樹脂（３）の各アセタール化度（ポリビニルブチラール樹脂の場合にはブチラール化度）は、好ましくは５５モル％以上、より好ましくは６０モル％以上、好ましくは７５モル％以下、より好ましくは７１モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０２０２】
上記アセタール化度は、主鎖の全エチレン基量から、水酸基が結合しているエチレン基量と、アセチル基が結合しているエチレン基量とを差し引いた値を、主鎖の全エチレン基量で除算して求めたモル分率を百分率で示した値である。
【０２０３】
なお、上記水酸基の含有率（水酸基量）、アセタール化度（ブチラール化度）及びアセチル化度は、ＪＩＳ  Ｋ６７２８「ポリビニルブチラール試験方法」に準拠した方法により測定された結果から算出することが好ましい。但し、ＡＳＴＭ  Ｄ１３９６−９２による測定を用いてもよい。ポリビニルアセタール樹脂がポリビニルブチラール樹脂である場合は、上記水酸基の含有率（水酸基量）、上記アセタール化度（ブチラール化度）及び上記アセチル化度は、ＪＩＳ  Ｋ６７２８「ポリビニルブチラール試験方法」に準拠した方法により測定された結果から算出され得る。
【０２０４】
可塑剤：
中間膜の接着力をより一層高める観点からは、上記中間膜は、可塑剤（以下、可塑剤（０）と記載することがある）を含むことが好ましい。上記第１の層は、可塑剤（以下、可塑剤（１）と記載することがある）を含むことが好ましい。上記第２の層は、可塑剤（以下、可塑剤（２）と記載することがある）を含むことが好ましい。上記第３の層は、可塑剤（以下、可塑剤（３）と記載することがある）を含むことが好ましい。中間膜に含まれている熱可塑性樹脂が、ポリビニルアセタール樹脂である場合に、中間膜（各層）は、可塑剤を含むことが特に好ましい。ポリビニルアセタール樹脂を含む層は、可塑剤を含むことが好ましい。
【０２０５】
上記可塑剤は特に限定されない。上記可塑剤として、従来公知の可塑剤を用いることができる。上記可塑剤は、１種のみが用いられてもよく、２種以上が併用されてもよい。
【０２０６】
上記可塑剤としては、一塩基性有機酸エステル及び多塩基性有機酸エステル等の有機エステル可塑剤、並びに有機リン酸可塑剤及び有機亜リン酸可塑剤などの有機リン酸可塑剤等が挙げられる。有機エステル可塑剤が好ましい。上記可塑剤は液状可塑剤であることが好ましい。
【０２０７】
上記一塩基性有機酸エステルとしては、グリコールと一塩基性有機酸との反応によって得られたグリコールエステル等が挙げられる。上記グリコールとしては、トリエチレングリコール、テトラエチレングリコール及びトリプロピレングリコール等が挙げられる。上記一塩基性有機酸としては、酪酸、イソ酪酸、カプロン酸、２−エチル酪酸、ヘプチル酸、ｎ−オクチル酸、２−エチルヘキシル酸、ｎ−ノニル酸及びデシル酸等が挙げられる。
【０２０８】
上記多塩基性有機酸エステルとしては、多塩基性有機酸と、炭素数４〜８の直鎖又は分岐構造を有するアルコールとのエステル化合物等が挙げられる。上記多塩基性有機酸としては、アジピン酸、セバシン酸及びアゼライン酸等が挙げられる。
【０２０９】
上記有機エステル可塑剤としては、トリエチレングリコールジ−２−エチルプロパノエート、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリレート、アジピン酸ジヘキシル、アジピン酸ジオクチル、アジピン酸ヘキシルシクロヘキシル、アジピン酸ヘプチルとアジピン酸ノニルとの混合物、アジピン酸ジイソノニル、アジピン酸ジイソデシル、アジピン酸ヘプチルノニル、セバシン酸ジブチル、油変性セバシン酸アルキド、及びリン酸エステルとアジピン酸エステルとの混合物等が挙げられる。これら以外の有機エステル可塑剤を用いてもよい。上述のアジピン酸エステル以外の他のアジピン酸エステルを用いてもよい。
【０２１０】
上記有機リン酸可塑剤としては、トリブトキシエチルホスフェート、イソデシルフェニルホスフェート及びトリイソプロピルホスフェート等が挙げられる。
【０２１１】
上記可塑剤は、下記式（１）で表されるジエステル可塑剤であることが好ましい。
【０２１２】
【化１】
2019108252.tif 000003
【０２１３】
上記式（１）中、Ｒ１及びＲ２はそれぞれ、炭素数５〜１０の有機基を表し、Ｒ３は、エチレン基、イソプロピレン基又はｎ−プロピレン基を表し、ｐは３〜１０の整数を表す。上記式（１）中のＲ１及びＲ２はそれぞれ、炭素数６〜１０の有機基であることが好ましい。
【０２１４】
上記可塑剤は、トリエチレングリコールジ−２−エチルヘキサノエート（３ＧＯ）又はトリエチレングリコールジ−２−エチルブチレート（３ＧＨ）を含むことが好ましく、トリエチレングリコールジ−２−エチルヘキサノエートを含むことがより好ましい。
【０２１５】
上記中間膜において、上記熱可塑性樹脂（０）１００重量部に対する上記可塑剤（０）の含有量を含有量（０）とする。上記含有量（０）は、好ましくは２５重量部以上、より好ましくは３０重量部以上、好ましくは１００重量部以下、より好ましくは６０重量部以下、更に好ましくは５０重量部以下である。上記含有量（０）が上記下限以上であると、合わせガラスの耐貫通性がより一層高くなる。上記含有量（０）が上記上限以下であると、中間膜の透明性がより一層高くなる。
【０２１６】
上記第１の層において、上記熱可塑性樹脂（１）１００重量部に対する上記可塑剤（１）の含有量を、含有量（１）とする。上記含有量（１）は、好ましくは５０重量部以上、より好ましくは５５重量部以上、更に好ましくは６０重量部以上、好ましくは１００重量部以下、より好ましくは９０重量部以下、更に好ましくは８５重量部以下、特に好ましくは８０重量部以下である。上記含有量（１）が上記下限以上であると、中間膜の柔軟性が高くなり、中間膜の取扱いが容易になる。上記含有量（１）が上記上限以下であると、合わせガラスの耐貫通性がより一層高くなる。
【０２１７】
上記第２の層において、上記熱可塑性樹脂（２）１００重量部に対する上記可塑剤（２）の含有量を、含有量（２）とする。上記第３の層において、上記熱可塑性樹脂（３）１００重量部に対する上記可塑剤（３）の含有量を、含有量（３）とする。上記含有量（２）及び上記含有量（３）はそれぞれ、好ましくは１０重量部以上、より好ましくは１５重量部以上、更に好ましくは２０重量部以上、特に好ましくは２４重量部以上、好ましくは４０重量部以下、より好ましくは３５重量部以下、更に好ましくは３２重量部以下、特に好ましくは３０重量部以下である。上記含有量（２）及び上記含有量（３）が上記下限以上であると、中間膜の柔軟性が高くなり、中間膜の取扱いが容易になる。上記含有量（２）及び上記含有量（３）が上記上限以下であると、合わせガラスの耐貫通性がより一層高くなる。
【０２１８】
合わせガラスの遮音性を高めるために、上記含有量（１）は上記含有量（２）よりも多いことが好ましく、上記含有量（１）は上記含有量（３）よりも多いことが好ましい。
【０２１９】
合わせガラスの遮音性をより一層高める観点からは、上記含有量（２）と上記含有量（１）との差の絶対値、並びに上記含有量（３）と上記含有量（１）との差の絶対値はそれぞれ、好ましくは１０重量部以上、より好ましくは１５重量部以上、更に好ましくは２０重量部以上である。上記含有量（２）と上記含有量（１）との差の絶対値、並びに上記含有量（３）と上記含有量（１）との差の絶対値はそれぞれ、好ましくは８０重量部以下、より好ましくは７５重量部以下、更に好ましくは７０重量部以下である。
【０２２０】
遮熱性物質：
上記中間膜は、遮熱性物質を含むことが好ましい。上記第１の層は、遮熱性物質を含むことが好ましい。上記第２の層は、遮熱性物質を含むことが好ましい。上記第３の層は、遮熱性物質を含むことが好ましい。上記遮熱性物質は、１種のみが用いられてもよく、２種以上が併用されてもよい。
【０２２１】
上記遮熱性物質は、フタロシアニン化合物、ナフタロシアニン化合物及びアントラシアニン化合物の内の少なくとも１種の成分Ｘを含むか、又は遮熱粒子を含むことが好ましい。この場合に、上記成分Ｘと上記遮熱粒子との双方を含んでいてもよい。
【０２２２】
上記中間膜は、フタロシアニン化合物、ナフタロシアニン化合物及びアントラシアニン化合物の内の少なくとも１種の成分Ｘを含むことが好ましい。上記第１の層は、上記成分Ｘを含むことが好ましい。上記第２の層は、上記成分Ｘを含むことが好ましい。上記第３の層は、上記成分Ｘを含むことが好ましい。上記成分Ｘは遮熱性物質である。上記成分Ｘは、１種のみが用いられてもよく、２種以上が併用されてもよい。
【０２２３】
上記成分Ｘは特に限定されない。成分Ｘとして、従来公知のフタロシアニン化合物、ナフタロシアニン化合物及びアントラシアニン化合物を用いることができる。
【０２２４】
上記成分Ｘとしては、フタロシアニン、フタロシアニンの誘導体、ナフタロシアニン、ナフタロシアニンの誘導体、アントラシアニン及びアントラシアニンの誘導体等が挙げられる。上記フタロシアニン化合物及び上記フタロシアニンの誘導体はそれぞれ、フタロシアニン骨格を有することが好ましい。上記ナフタロシアニン化合物及び上記ナフタロシアニンの誘導体はそれぞれ、ナフタロシアニン骨格を有することが好ましい。上記アントラシアニン化合物及び上記アントラシアニンの誘導体はそれぞれ、アントラシアニン骨格を有することが好ましい。
【０２２５】
中間膜及び合わせガラスの遮熱性をより一層高くする観点からは、上記成分Ｘは、フタロシアニン、フタロシアニンの誘導体、ナフタロシアニン及びナフタロシアニンの誘導体からなる群から選択される少なくとも１種であることが好ましく、フタロシアニン及びフタロシアニンの誘導体の内の少なくとも１種であることがより好ましい。
【０２２６】
遮熱性を効果的に高め、かつ長期間にわたり可視光線透過率をより一層高いレベルで維持する観点からは、上記成分Ｘは、バナジウム原子又は銅原子を含有することが好ましい。上記成分Ｘは、バナジウム原子を含有することが好ましく、銅原子を含有することも好ましい。上記成分Ｘは、バナジウム原子又は銅原子を含有するフタロシアニン及びバナジウム原子又は銅原子を含有するフタロシアニンの誘導体の内の少なくとも１種であることがより好ましい。中間膜及び合わせガラスの遮熱性を更に一層高くする観点からは、上記成分Ｘは、バナジウム原子に酸素原子が結合した構造単位を有することが好ましい。
【０２２７】
上記中間膜１００重量％中又は上記成分Ｘを含む層（第１の層、第２の層又は第３の層）１００重量％中、上記成分Ｘの含有量は、好ましくは０．００１重量％以上、より好ましくは０．００５重量％以上、更に好ましくは０．０１重量％以上、特に好ましくは０．０２重量％以上である。上記中間膜１００重量％中又は上記成分Ｘを含む層（第１の層、第２の層又は第３の層）１００重量％中、上記成分Ｘの含有量は、好ましくは０．２重量％以下、より好ましくは０．１重量％以下、更に好ましくは０．０５重量％以下、特に好ましくは０．０４重量％以下である。上記成分Ｘの含有量が上記下限以上及び上記上限以下であると、遮熱性が充分に高くなり、かつ可視光線透過率が充分に高くなる。例えば、可視光線透過率を７０％以上にすることが可能である。
【０２２８】
上記中間膜は、遮熱粒子を含むことが好ましい。上記第１の層は、上記遮熱粒子を含むことが好ましい。上記第２の層は、上記遮熱粒子を含むことが好ましい。上記第３の層は、上記遮熱粒子を含むことが好ましい。上記遮熱粒子は遮熱性物質である。遮熱粒子の使用により、赤外線（熱線）を効果的に遮断できる。上記遮熱粒子は、１種のみが用いられてもよく、２種以上が併用されてもよい。
【０２２９】
合わせガラスの遮熱性をより一層高める観点からは、上記遮熱粒子は、金属酸化物粒子であることがより好ましい。上記遮熱粒子は、金属の酸化物により形成された粒子（金属酸化物粒子）であることが好ましい。
【０２３０】
可視光よりも長い波長７８０ｎｍ以上の赤外線は、紫外線と比較して、エネルギー量が小さい。しかしながら、赤外線は熱的作用が大きく、赤外線が物質に吸収されると熱として放出される。このため、赤外線は一般に熱線と呼ばれている。上記遮熱粒子の使用により、赤外線（熱線）を効果的に遮断できる。なお、遮熱粒子とは、赤外線を吸収可能な粒子を意味する。
【０２３１】
上記遮熱粒子の具体例としては、アルミニウムドープ酸化錫粒子、インジウムドープ酸化錫粒子、アンチモンドープ酸化錫粒子（ＡＴＯ粒子）、ガリウムドープ酸化亜鉛粒子（ＧＺＯ粒子）、インジウムドープ酸化亜鉛粒子（ＩＺＯ粒子）、アルミニウムドープ酸化亜鉛粒子（ＡＺＯ粒子）、ニオブドープ酸化チタン粒子、ナトリウムドープ酸化タングステン粒子、セシウムドープ酸化タングステン粒子、タリウムドープ酸化タングステン粒子、ルビジウムドープ酸化タングステン粒子、錫ドープ酸化インジウム粒子（ＩＴＯ粒子）、錫ドープ酸化亜鉛粒子、珪素ドープ酸化亜鉛粒子等の金属酸化物粒子や、六ホウ化ランタン（ＬａＢ６）粒子等が挙げられる。これら以外の遮熱粒子を用いてもよい。熱線の遮蔽機能が高いため、金属酸化物粒子が好ましく、ＡＴＯ粒子、ＧＺＯ粒子、ＩＺＯ粒子、ＩＴＯ粒子又は酸化タングステン粒子がより好ましく、ＡＴＯ粒子、ＩＴＯ粒子又は酸化タングステン粒子が更に好ましく、ＩＴＯ粒子又は酸化タングステン粒子が特に好ましい。特に、熱線の遮蔽機能が高く、かつ入手が容易であるので、錫ドープ酸化インジウム粒子（ＩＴＯ粒子）が好ましく、酸化タングステン粒子も好ましい。
【０２３２】
中間膜及び合わせガラスの遮熱性をより一層高くする観点からは、酸化タングステン粒子は、金属ドープ酸化タングステン粒子であることが好ましい。上記「酸化タングステン粒子」には、金属ドープ酸化タングステン粒子が含まれる。上記金属ドープ酸化タングステン粒子としては、具体的には、ナトリウムドープ酸化タングステン粒子、セシウムドープ酸化タングステン粒子、タリウムドープ酸化タングステン粒子及びルビジウムドープ酸化タングステン粒子等が挙げられる。
【０２３３】
中間膜及び合わせガラスの遮熱性をより一層高くする観点からは、セシウムドープ酸化タングステン粒子が特に好ましい。中間膜及び合わせガラスの遮熱性を更に一層高くする観点からは、該セシウムドープ酸化タングステン粒子は、式：Ｃｓ０．３３ＷＯ３で表される酸化タングステン粒子であることが好ましい。
【０２３４】
上記遮熱粒子の平均粒子径は好ましくは０．０１μｍ以上、より好ましくは０．０２μｍ以上、好ましくは０．１μｍ以下、より好ましくは０．０５μｍ以下である。平均粒子径が上記下限以上であると、熱線の遮蔽性が充分に高くなる。平均粒子径が上記上限以下であると、遮熱粒子の分散性が高くなる。
【０２３５】
上記「平均粒子径」は、体積平均粒子径を示す。平均粒子径は、粒度分布測定装置（日機装社製「ＵＰＡ−ＥＸ１５０」）等を用いて測定できる。
【０２３６】
上記中間膜１００重量％中又は上記遮熱粒子を含む層（第１の層、第２の層又は第３の層）１００重量％中、上記遮熱粒子の含有量は、好ましくは０．０１重量％以上、より好ましくは０．１重量％以上、更に好ましくは１重量％以上、特に好ましくは１．５重量％以上である。上記中間膜１００重量％中又は上記遮熱粒子を含む層（第１の層、第２の層又は第３の層）１００重量％中、上記遮熱粒子の含有量は、好ましくは６重量％以下、より好ましくは５．５重量％以下、更に好ましくは４重量％以下、特に好ましくは３．５重量％以下、最も好ましくは３重量％以下である。上記遮熱粒子の含有量が上記下限以上及び上記上限以下であると、遮熱性が充分に高くなり、かつ可視光線透過率が充分に高くなる。
【０２３７】
金属塩：
上記中間膜は、アルカリ金属塩、アルカリ土類金属塩及びマグネシウム塩の内の少なくとも１種の金属塩（以下、金属塩Ｍと記載することがある）を含むことが好ましい。上記第１の層は、上記金属塩Ｍを含むことが好ましい。上記第２の層は、上記金属塩Ｍを含むことが好ましい。上記第３の層は、上記金属塩Ｍを含むことが好ましい。上記金属塩Ｍの使用により、中間膜とガラス板などの合わせガラス部材との接着性又は中間膜における各層間の接着性を制御することが容易になる。上記金属塩Ｍは、１種のみが用いられてもよく、２種以上が併用されてもよい。
【０２３８】
上記金属塩Ｍは、Ｌｉ、Ｎａ、Ｋ、Ｒｂ、Ｃｓ、Ｍｇ、Ｃａ、Ｓｒ及びＢａからなる群から選択された少なくとも１種の金属を含むことが好ましい。中間膜中に含まれている金属塩は、Ｋ及びＭｇの内の少なくとも１種の金属を含むことが好ましい。
【０２３９】
また、上記金属塩Ｍは、炭素数２〜１６の有機酸のアルカリ金属塩、炭素数２〜１６の有機酸のアルカリ土類金属塩又は炭素数２〜１６の有機酸のマグネシウム塩であることがより好ましく、炭素数２〜１６のカルボン酸マグネシウム塩又は炭素数２〜１６のカルボン酸カリウム塩であることが更に好ましい。
【０２４０】
上記炭素数２〜１６のカルボン酸マグネシウム塩及び上記炭素数２〜１６のカルボン酸カリウム塩としては、酢酸マグネシウム、酢酸カリウム、プロピオン酸マグネシウム、プロピオン酸カリウム、２−エチル酪酸マグネシウム、２−エチルブタン酸カリウム、２−エチルヘキサン酸マグネシウム及び２−エチルヘキサン酸カリウム等が挙げられる。
【０２４１】
上記金属塩Ｍを含む中間膜、又は上記金属塩Ｍを含む層（第１の層、第２の層又は第３の層）におけるＭｇ及びＫの含有量の合計は、好ましくは５ｐｐｍ以上、より好ましくは１０ｐｐｍ以上、更に好ましくは２０ｐｐｍ以上、好ましくは３００ｐｐｍ以下、より好ましくは２５０ｐｐｍ以下、更に好ましくは２００ｐｐｍ以下である。Ｍｇ及びＫの含有量の合計が上記下限以上及び上記上限以下であると、中間膜とガラス板との接着性又は中間膜における各層間の接着性をより一層良好に制御できる。
【０２４２】
紫外線遮蔽剤：
上記中間膜は、紫外線遮蔽剤を含むことが好ましい。上記第１の層は、紫外線遮蔽剤を含むことが好ましい。上記第２の層は、紫外線遮蔽剤を含むことが好ましい。上記第３の層は、紫外線遮蔽剤を含むことが好ましい。紫外線遮蔽剤の使用により、中間膜及び合わせガラスが長期間使用されても、可視光線透過率がより一層低下し難くなる。上記紫外線遮蔽剤は、１種のみが用いられてもよく、２種以上が併用されてもよい。
【０２４３】
上記紫外線遮蔽剤には、紫外線吸収剤が含まれる。上記紫外線遮蔽剤は、紫外線吸収剤であることが好ましい。
【０２４４】
上記紫外線遮蔽剤としては、例えば、金属原子を含む紫外線遮蔽剤、金属酸化物を含む紫外線遮蔽剤、ベンゾトリアゾール構造を有する紫外線遮蔽剤（ベンゾトリアゾール化合物）、ベンゾフェノン構造を有する紫外線遮蔽剤（ベンゾフェノン化合物）、トリアジン構造を有する紫外線遮蔽剤（トリアジン化合物）、マロン酸エステル構造を有する紫外線遮蔽剤（マロン酸エステル化合物）、シュウ酸アニリド構造を有する紫外線遮蔽剤（シュウ酸アニリド化合物）及びベンゾエート構造を有する紫外線遮蔽剤（ベンゾエート化合物）等が挙げられる。
【０２４５】
上記金属原子を含む紫外線遮蔽剤としては、例えば、白金粒子、白金粒子の表面をシリカで被覆した粒子、パラジウム粒子及びパラジウム粒子の表面をシリカで被覆した粒子等が挙げられる。紫外線遮蔽剤は、遮熱粒子ではないことが好ましい。
【０２４６】
上記紫外線遮蔽剤は、好ましくはベンゾトリアゾール構造を有する紫外線遮蔽剤、ベンゾフェノン構造を有する紫外線遮蔽剤、トリアジン構造を有する紫外線遮蔽剤又はベンゾエート構造を有する紫外線遮蔽剤である。上記紫外線遮蔽剤は、より好ましくはベンゾトリアゾール構造を有する紫外線遮蔽剤又はベンゾフェノン構造を有する紫外線遮蔽剤であり、更に好ましくはベンゾトリアゾール構造を有する紫外線遮蔽剤である。
【０２４７】
上記金属酸化物を含む紫外線遮蔽剤としては、例えば、酸化亜鉛、酸化チタン及び酸化セリウム等が挙げられる。さらに、上記金属酸化物を含む紫外線遮蔽剤に関して、表面が被覆されていてもよい。上記金属酸化物を含む紫外線遮蔽剤の表面の被覆材料としては、絶縁性金属酸化物、加水分解性有機ケイ素化合物及びシリコーン化合物等が挙げられる。
【０２４８】
上記絶縁性金属酸化物としては、シリカ、アルミナ及びジルコニア等が挙げられる。上記絶縁性金属酸化物は、例えば５．０ｅＶ以上のバンドギャップエネルギーを有する。
【０２４９】
上記ベンゾトリアゾール構造を有する紫外線遮蔽剤としては、例えば、２−（２’−ヒドロキシ−５’−メチルフェニル）ベンゾトリアゾール（ＢＡＳＦ社製「ＴｉｎｕｖｉｎＰ」）、２−（２’−ヒドロキシ−３’，５’−ジ−ｔ−ブチルフェニル）ベンゾトリアゾール（ＢＡＳＦ社製「Ｔｉｎｕｖｉｎ３２０」）、２−（２’−ヒドロキシ−３’−ｔ−ブチル−５−メチルフェニル）−５−クロロベンゾトリアゾール（ＢＡＳＦ社製「Ｔｉｎｕｖｉｎ３２６」）、及び２−（２’−ヒドロキシ−３’，５’−ジ−アミルフェニル）ベンゾトリアゾール（ＢＡＳＦ社製「Ｔｉｎｕｖｉｎ３２８」）等が挙げられる。紫外線を遮蔽する性能に優れることから、上記紫外線遮蔽剤は、ハロゲン原子を含むベンゾトリアゾール構造を有する紫外線遮蔽剤であることが好ましく、塩素原子を含むベンゾトリアゾール構造を有する紫外線遮蔽剤であることがより好ましい。
【０２５０】
上記ベンゾフェノン構造を有する紫外線遮蔽剤としては、例えば、オクタベンゾン（ＢＡＳＦ社製「Ｃｈｉｍａｓｓｏｒｂ８１」）等が挙げられる。
【０２５１】
上記トリアジン構造を有する紫外線遮蔽剤としては、例えば、ＡＤＥＫＡ社製「ＬＡ−Ｆ７０」及び２−（４，６−ジフェニル−１，３，５−トリアジン−２−イル）−５−［（ヘキシル）オキシ］−フェノール（ＢＡＳＦ社製「Ｔｉｎｕｖｉｎ１５７７ＦＦ」）等が挙げられる。
【０２５２】
上記マロン酸エステル構造を有する紫外線遮蔽剤としては、２−（ｐ−メトキシベンジリデン）マロン酸ジメチル、テトラエチル−２，２−（１，４−フェニレンジメチリデン）ビスマロネート、２−（ｐ−メトキシベンジリデン）−ビス（１，２，２，６，６−ペンタメチル４−ピペリジニル）マロネート等が挙げられる。
【０２５３】
上記マロン酸エステル構造を有する紫外線遮蔽剤の市販品としては、Ｈｏｓｔａｖｉｎ  Ｂ−ＣＡＰ、Ｈｏｓｔａｖｉｎ  ＰＲ−２５、Ｈｏｓｔａｖｉｎ  ＰＲ−３１（いずれもクラリアント社製）が挙げられる。
【０２５４】
上記シュウ酸アニリド構造を有する紫外線遮蔽剤としては、Ｎ−（２−エチルフェニル）−Ｎ’−（２−エトキシ−５−ｔ−ブチルフェニル）シュウ酸ジアミド、Ｎ−（２−エチルフェニル）−Ｎ’−（２−エトキシ−フェニル）シュウ酸ジアミド、２−エチル−２’−エトキシ−オキシアニリド（クラリアント社製「ＳａｎｄｕｖｏｒＶＳＵ」）などの窒素原子上に置換されたアリール基などを有するシュウ酸ジアミド類が挙げられる。
【０２５５】
上記ベンゾエート構造を有する紫外線遮蔽剤としては、例えば、２，４−ジ−ｔｅｒｔ−ブチルフェニル−３，５−ジ−ｔｅｒｔ−ブチル−４−ヒドロキシベンゾエート（ＢＡＳＦ社製「Ｔｉｎｕｖｉｎ１２０」）等が挙げられる。
【０２５６】
上記中間膜１００重量％中又は上記紫外線遮蔽剤を含む層（第１の層、第２の層又は第３の層）１００重量％中、上記紫外線遮蔽剤の含有量は、好ましくは０．１重量％以上、より好ましくは０．２重量％以上、更に好ましくは０．３重量％以上、特に好ましくは０．５重量％以上である。上記中間膜１００重量％中又は上記紫外線遮蔽剤を含む層（第１の層、第２の層又は第３の層）１００重量％中、上記紫外線遮蔽剤の含有量は、好ましくは２．５重量％以下、より好ましくは２重量％以下、更に好ましくは１重量％以下、特に好ましくは０．８重量％以下である。上記紫外線遮蔽剤の含有量が上記下限以上及び上記上限以下であると、期間経過後の可視光線透過率の低下をより一層抑制することができる。特に、上記紫外線遮蔽剤を含む層１００重量％中、上記紫外線遮蔽剤の含有量が０．２重量％以上であることにより、中間膜及び合わせガラスの期間経過後の可視光線透過率の低下を顕著に抑制できる。
【０２５７】
酸化防止剤：
上記中間膜は、酸化防止剤を含むことが好ましい。上記第１の層は、酸化防止剤を含むことが好ましい。上記第２の層は、酸化防止剤を含むことが好ましい。上記第３の層は、酸化防止剤を含むことが好ましい。上記酸化防止剤は、１種のみが用いられてもよく、２種以上が併用されてもよい。
【０２５８】
上記酸化防止剤としては、フェノール系酸化防止剤、硫黄系酸化防止剤及びリン系酸化防止剤等が挙げられる。上記フェノール系酸化防止剤はフェノール骨格を有する酸化防止剤である。上記硫黄系酸化防止剤は硫黄原子を含有する酸化防止剤である。上記リン系酸化防止剤はリン原子を含有する酸化防止剤である。
【０２５９】
上記酸化防止剤は、フェノール系酸化防止剤又はリン系酸化防止剤であることが好ましい。
【０２６０】
上記フェノール系酸化防止剤としては、２，６−ジ−ｔ−ブチル−ｐ−クレゾール（ＢＨＴ）、ブチルヒドロキシアニソール（ＢＨＡ）、２，６−ジ−ｔ−ブチル−４−エチルフェノール、ステアリル−β−（３，５−ジ−ｔ−ブチル−４−ヒドロキシフェニル）プロピオネート、２，２’−メチレンビス−（４−メチル−６−ブチルフェノール）、２，２’−メチレンビス−（４−エチル−６−ｔ−ブチルフェノール）、４，４’−ブチリデン−ビス−（３−メチル−６−ｔ−ブチルフェノール）、１，１，３−トリス−（２−メチル−ヒドロキシ−５−ｔ−ブチルフェニル）ブタン、テトラキス［メチレン−３−（３’，５’−ブチル−４−ヒドロキシフェニル）プロピオネート］メタン、１，３，３−トリス−（２−メチル−４−ヒドロキシ−５−ｔ−ブチルフェノール）ブタン、１，３，５−トリメチル−２，４，６−トリス（３，５−ジ−ｔ−ブチル−４−ヒドロキシベンジル）ベンゼン、ビス（３，３’−ｔ−ブチルフェノール）ブチリックアッシドグリコールエステル及びビス（３−ｔ−ブチル−４−ヒドロキシ−５−メチルベンゼンプロパン酸）エチレンビス（オキシエチレン）等が挙げられる。これらの酸化防止剤の内の１種又は２種以上が好適に用いられる。
【０２６１】
上記リン系酸化防止剤としては、トリデシルホスファイト、トリス（トリデシル）ホスファイト、トリフェニルホスファイト、トリノニルフェニルホスファイト、ビス（トリデシル）ペンタエリスリトールジホスファイト、ビス（デシル）ペンタエリスリトールジホスファイト、トリス（２，４−ジ−ｔ−ブチルフェニル）ホスファイト、ビス（２，４−ジ−ｔ−ブチル−６−メチルフェニル）エチルエステル亜リン酸、及び２，２’−メチレンビス（４，６−ジ−ｔ−ブチル−１−フェニルオキシ）（２−エチルヘキシルオキシ）ホスホラス等が挙げられる。これらの酸化防止剤の内の１種又は２種以上が好適に用いられる。
【０２６２】
上記酸化防止剤の市販品としては、例えばＢＡＳＦ社製「ＩＲＧＡＮＯＸ  ２４５」、ＢＡＳＦ社製「ＩＲＧＡＦＯＳ  １６８」、ＢＡＳＦ社製「ＩＲＧＡＦＯＳ  ３８」、住友化学工業社製「スミライザーＢＨＴ」、堺化学工業社製「Ｈ−ＢＨＴ」、並びにＢＡＳＦ社製「ＩＲＧＡＮＯＸ  １０１０」等が挙げられる。
【０２６３】
中間膜及び合わせガラスの高い可視光線透過率を長期間に渡り維持するために、上記中間膜１００重量％中又は酸化防止剤を含む層（第１の層、第２の層又は第３の層）１００重量％中、上記酸化防止剤の含有量は０．１重量％以上であることが好ましい。また、酸化防止剤の添加効果が飽和するので、上記中間膜１００重量％中又は上記酸化防止剤を含む層１００重量％中、上記酸化防止剤の含有量は２重量％以下であることが好ましい。
【０２６４】
他の成分：
上記中間膜、上記第１の層、上記第２の層及び上記第３の層はそれぞれ、必要に応じて、カップリング剤、分散剤、界面活性剤、難燃剤、帯電防止剤、顔料、染料、金属塩以外の接着力調整剤、耐湿剤、蛍光増白剤及び赤外線吸収剤等の添加剤を含んでいてもよい。これらの添加剤は、１種のみが用いられてもよく、２種以上が併用されてもよい。
【０２６５】
（合わせガラスの取り付け方法）
本発明に係る合わせガラスの取り付け方法は、上述した合わせガラスを、建築物又は車両において外部空間と該外部空間から熱線が入射される内部空間との間の開口部に取り付ける方法である。
【０２６６】
具体的には、第１の合わせガラス部材及び第２の合わせガラス部材のうちの一方が、内部空間側に位置するように、かつ第１の合わせガラス部材及び第２の合わせガラス部材のうちの他方が、外部空間側に位置するように、合わせガラスを開口部に取り付ける。すなわち、内部空間／第１の合わせガラス部材（又は第２の合わせガラス部材）／中間膜／第２の合わせガラス部材（又は第１の合わせガラス部材）／外部空間の順に配置されるように、合わせガラスを取り付ける。上記の配置形態には、内部空間と第１の合わせガラス部材又は第２の合わせガラス部材との間に他の部材が配置されている場合が含まれ、外部空間と第１の合わせガラス部材又は第２の合わせガラス部材との間に他の部材が配置されている場合が含まれる。
【符号の説明】
【０２６７】
１，１Ａ，１Ｂ，１Ｃ，１Ｄ，１Ｅ，１Ｆ，１Ｇ，１Ｈ，１Ｉ…中間膜
２，２Ａ，２Ｂ，２Ｃ，２Ｄ，２Ｅ，２Ｆ，２Ｇ，２Ｈ，２Ｉ…第１の合わせガラス部材
３，３Ａ，３Ｂ，３Ｃ，３Ｄ，３Ｅ，３Ｆ，３Ｇ，３Ｈ，３Ｉ…第２の合わせガラス部材
１１，１１Ａ，１１Ｂ，１１Ｃ，１１Ｄ，１１Ｅ，１１Ｆ，１１Ｇ，１１Ｈ，１１Ｉ…合わせガラス
１１ａ…一端
１１ｂ…他端
２１，２１Ａ，２１Ｂ，２１Ｃ，２１Ｄ，２１Ｅ…第１の層
２２，２２Ａ，２２Ｂ，２２Ｃ，２２Ｄ，２２Ｅ…第２の層
２３，２３Ａ，２３Ｂ，２３Ｃ，２３Ｄ，２３Ｅ…第３の層
【図１】
2019108252.tif 000004
【図２】
2019108252.tif 000005
【図３】
2019108252.tif 000006
【図４】
2019108252.tif 000007
【図５】
2019108252.tif 000008
【図６】
2019108252.tif 000009
【図７】
2019108252.tif 000010
【図８】
2019108252.tif 000011
【図９】
2019108252.tif 000012
【図１０】
2019108252.tif 000013
【図１１】
2019108252.tif 000014